(57)【要約】本発明は，アセト酢酸エステル部分を有するラクタムポリマーを提供する。そのラクタムポリマーは，容易に官能化されることができ，その官能化ラクタムポリマーは，さらに誘導体化されて所望の化学的および物理的性質を有する種々の有用なポリマーを提供することができる。本発明のラクタムポリマーは，種々の組成物に用いることができる。式（Ｉ）中，Ｒ１〜Ｒ７，ｘ，ｙ，ｚ，およびｎは，本明細書で記載される。
2013539817.tif 000002
【特許請求の範囲】
【請求項１】
以下の構造を有するアセト酢酸エステル部分を有するラクタムポリマー。
【化１】
2013539817.tif 000064
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である）
【請求項２】
各Ｒ１およびＲ２が，独立して水素またはメチルである，請求項１に記載のポリマー。
【請求項３】
−Ｒ３−が，−Ｃ（Ｏ）ＯＣＨ２ＣＨ２−である，請求項１に記載のポリマー。
【請求項４】
各Ｒ４が，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択される，請求項１に記載のポリマー。
【請求項５】
各Ｒ５が，官能化および非官能化Ｃ１−Ｃ８のアルキル基とアルケニル基，ここで，前述の任意の基はヘテロ原子を有してもよくまたは有していなくてもよく，ならびにこれらの組み合わせからなる群より独立して選択される，請求項１に記載のポリマー。
【請求項６】
ｘが，１〜９８％であり，ｙが，１〜９８％であり，そしてｚが，０〜９８％である，請求項１に記載のポリマー。
【請求項７】
各ｎが，独立して１〜３の整数である，請求項１に記載のポリマー。
【請求項８】
前記ポリマーが，以下からなる群より選択される構造を有する，請求項１に記載のポリマー。
【化２】
2013539817.tif 000065
【化３】
2013539817.tif 000066
【化４】
2013539817.tif 000067
【化５】
2013539817.tif 000068
【化６】
2013539817.tif 000069
【化７】
2013539817.tif 000070
【化８】
2013539817.tif 000071
【化９】
2013539817.tif 000072
および
【化１０】
2013539817.tif 000073
【請求項９】
以下の構造を有する官能化アセト酢酸エステル部分を有するラクタムポリマー。
【化１１】
2013539817.tif 000074
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である）
【請求項１０】
各Ｒ１およびＲ２が，独立して水素またはメチルである，請求項９に記載のポリマー。
【請求項１１】
−Ｒ３−が，−Ｃ（Ｏ）ＯＣＨ２ＣＨ２−である，請求項９に記載のポリマー。
【請求項１２】
各Ｒ４が，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択される，請求項９に記載のポリマー。
【請求項１３】
各Ｒ５が，官能化および非官能化Ｃ１−Ｃ８のアルキル基とアルケニル基，ここで，前述の任意の基はヘテロ原子を有してもよくまたは有していなくてもよく，ならびにこれらの組み合わせからなる群より独立して選択される，請求項９に記載のポリマー。
【請求項１４】
各Ｒ６が，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択される，請求項９に記載のポリマー。
【請求項１５】
各Ｒ７が，官能化および非官能化アルコキシ基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択される，請求項９に記載のポリマー。
【請求項１６】
ｘが，１〜９８％であり，ｙが，１〜９８％であり，そしてｚが，０〜９８％である，請求項９に記載のポリマー。
【請求項１７】
各ｎが，独立して１〜３の整数である，請求項９に記載のポリマー。
【請求項１８】
前記ポリマーが，以下からなる群より選択される構造を有する，請求項９に記載のポリマー。
【化１２】
2013539817.tif 000075
【化１３】
2013539817.tif 000076
【化１４】
2013539817.tif 000077
【化１５】
2013539817.tif 000078
【化１６】
2013539817.tif 000079
【化１７】
2013539817.tif 000080
【化１８】
2013539817.tif 000081
【化１９】
2013539817.tif 000082
および
【化２０】
2013539817.tif 000083
【請求項１９】
以下の構造を有する官能化ラクタムポリマー。
【化２１】
2013539817.tif 000084
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アミド基，アリール基，カルボニル基，カルボキシル基，およびシクロアルキル基からなる群より独立して選択され，ここで，前述の任意の基はヘテロ原子を有してもよくまたは有していなくてもよく，各Ｒ８は，フリーラジカル重合性モノマーから誘導され；ｘ，ｙ，およびｚは，モル％であり，その合計は１００％であり，ただし，ｚは，０モル％であってもよく；各ｎは，独立して１〜４の整数である）
【請求項２０】
各Ｒ１およびＲ２が，独立して水素またはメチルである，請求項１９に記載のポリマー。
【請求項２１】
−Ｒ３−が，−Ｃ（Ｏ）ＯＣＨ２ＣＨ２−である，請求項１９に記載のポリマー。
【請求項２２】
各Ｒ４が，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択される，請求項１９に記載のポリマー。
【請求項２３】
各Ｒ６が，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択される，請求項１９に記載のポリマー。
【請求項２４】
各Ｒ７が，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択される，請求項１９に記載のポリマー。
【請求項２５】
各Ｒ８が，（アルキル）アクリレート，ビニル基，ジエン基，マレイミド，マレイン酸無水物，およびこれらの組み合わせからなる群より独立して選択されるフリーラジカル重合性モノマーから誘導される，請求項１９に記載のポリマー。
【請求項２６】
ｘが，１〜９８％であり，ｙが，１〜９８％であり，そしてｚが，０〜９８％である，請求項１９に記載のポリマー。
【請求項２７】
各ｎが，独立して１〜３の整数である，請求項１９に記載のポリマー。
【請求項２８】
前記ポリマーが，以下からなる群より選択される構造を有する，請求項１９に記載のポリマー。
【化２２】
2013539817.tif 000085
および
【化２３】
2013539817.tif 000086
（式中，Ａは，１以上の整数である。）
【請求項２９】
以下の構造を有するアセト酢酸エステル部分を有するラクタムポリマー。
【化２４】
2013539817.tif 000087
（式中，ｘ，ｗ，およびｙは，モル％であり，その合計は１００％であり，ただし，ｚは，０モル％であってもよい）
【請求項３０】
以下の構造を有するアセト酢酸エステル部分を有するラクタムポリマーを含む組成物。
【化２５】
2013539817.tif 000088
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である）
【請求項３１】
前記ポリマーが，以下からなる群より選択される構造を有する，請求項３０に記載の組成物。
【化２６】
2013539817.tif 000089
【化２７】
2013539817.tif 000090
【化２８】
2013539817.tif 000091
【化２９】
2013539817.tif 000092
【化３０】
2013539817.tif 000093
【化３１】
2013539817.tif 000094
【化３２】
2013539817.tif 000095
【化３３】
2013539817.tif 000096
および
【化３４】
2013539817.tif 000097
【請求項３２】
以下の構造を有する官能化アセト酢酸エステル部分を有するラクタムポリマーを含む組成物。
【化３５】
2013539817.tif 000098
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である）
【請求項３３】
前記ポリマーが，以下からなる群より選択される構造を有する，請求項３２に記載の組成物。
【化３６】
2013539817.tif 000099
【化３７】
2013539817.tif 000100
【化３８】
2013539817.tif 000101
【化３９】
2013539817.tif 000102
【化４０】
2013539817.tif 000103
【化４１】
2013539817.tif 000104
【化４２】
2013539817.tif 000105
【化４３】
2013539817.tif 000106
および
【化４４】
2013539817.tif 000107
【請求項３４】
以下の構造を有する官能化ラクタムポリマーを含む組成物。
【化４５】
2013539817.tif 000108
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アリール基，アミド基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アリール基，アミド基，カルボニル基，カルボキシル基，およびシクロアルキル基からなる群より独立して選択され，ここで，前述の任意の基はヘテロ原子を有してもよくまたは有していなくてもよく，各Ｒ８は，フリーラジカル重合性モノマーから誘導され；ｘ，ｙ，およびｚは，モル％であり，その合計は１００％であり，ただし，ｚは，０モル％であってもよく；各ｎは，独立して１〜４の整数である）
【請求項３５】
前記ポリマーが，以下からなる群より選択される構造を有する，請求項３４に記載の組成物。
【化４６】
2013539817.tif 000109
および
【化４７】
2013539817.tif 000110
（式中，Ａは，１以上の整数である。）
【請求項３６】
以下の構造を有する架橋性ポリマー。
【化４８】
2013539817.tif 000111
（式中，ｘ，ｙ，およびｗは，モル％であり，その合計は１００％であり，ただし，ｗは，０モル％であってもよい）
【請求項３７】
以下の構造を有するアセト酢酸エステル部分を有するラクタムポリマーを含む組成物。
【化４９】
2013539817.tif 000112
（式中，ｘ，ｙ，およびｗは，モル％であり，その合計は１００％であり，ただし，ｗは，０モル％であってもよい）
【請求項３８】
前記組成物が，接着剤，エアロゾル，農業組成物，再汚染防止剤，電池，飲料，殺生物剤，ブロックコポリマー，分岐／くし状コポリマー，セメンティング組成物，洗浄組成物，塗膜組成物，導電材料，化粧品組成物，架橋剤，歯科用組成物，装飾顔料，洗剤，分散剤，薬剤，電子装置，カプセル封入，食品，ヘアスプレー，家庭−産業−機関，インクと塗膜，層間接着剤，リソグラフィー溶液，膜添加組成物，金属加工液，油田組成物，塗料，紙，パーソナルケア組成物，医薬品，顔料添加剤，石こう，プラスチック，印刷物，反応性殺生物剤，屈折率調整剤，金属イオン封鎖剤，防汚組成物，帯電防止剤，およびウッドケア組成物を構成する，請求項３０に記載の組成物。
【請求項３９】
前記組成物が，接着剤，エアロゾル，農業組成物，再汚染防止剤，電池，飲料，殺生物剤，ブロックコポリマー，分岐／くし状コポリマー，セメンティング組成物，洗浄組成物，塗膜組成物，導電材料，化粧品組成物，架橋剤，装飾顔料，歯科用組成物，洗剤，分散剤，薬剤，電子装置，カプセル封入，食品，ヘアスプレー，家庭−産業−機関，インクと塗膜，層間接着剤，リソグラフィー溶液，膜添加組成物，金属加工液，油田組成物，塗料，紙，パーソナルケア組成物，医薬品，顔料添加剤，石こう，プラスチック，印刷物，反応性殺生物剤，屈折率調整剤，金属イオン封鎖剤，防汚組成物，帯電防止剤，およびウッドケア組成物を構成する，請求項３２に記載の組成物。
【請求項４０】
前記組成物が，接着剤，エアロゾル，農業組成物，再汚染防止剤，電池，飲料，殺生物剤，ブロックコポリマー，分岐／くし状コポリマー，セメンティング組成物，洗浄組成物，塗膜組成物，導電材料，化粧品組成物，架橋剤，装飾顔料，歯科用組成物，洗剤，分散剤，薬剤，電子装置，カプセル封入，食品，ヘアスプレー，家庭−産業−機関，インクと塗膜，層間接着剤，リソグラフィー溶液，膜添加組成物，金属加工液，油田組成物，塗料，紙，パーソナルケア組成物，医薬品，顔料添加剤，石こう，プラスチック，印刷物，反応性殺生物剤，屈折率調整剤，金属イオン封鎖剤，防汚組成物，帯電防止剤，およびウッドケア組成物を構成する，請求項３４に記載の組成物。
【請求項４１】
前記組成物が，接着剤，エアロゾル，農業組成物，再汚染防止剤，電池，飲料，殺生物剤，ブロックコポリマー，分岐／くし状コポリマー，セメンティング組成物，洗浄組成物，塗膜組成物，導電材料，化粧品組成物，架橋剤，装飾顔料，歯科用組成物，洗剤，分散剤，薬剤，電子装置，カプセル封入，食品，ヘアスプレー，家庭−産業−機関，インクと塗膜，層間接着剤，リソグラフィー溶液，膜添加組成物，金属加工液，油田組成物，塗料，紙，パーソナルケア組成物，医薬品，顔料添加剤，石こう，プラスチック，印刷物，反応性殺生物剤，屈折率調整剤，金属イオン封鎖剤，防汚組成物，帯電防止剤，およびウッドケア組成物を構成する，請求項３７に記載の組成物。
【請求項４２】
以下の構造を有するラクタムポリマーを，求核マイケル付加条件下で，求電子試薬を用いて処理する工程であって，
【化５０】
2013539817.tif 000113
前記処理が，以下の構造を有するアセト酢酸エステル部分を有する官能化ラクタムポリマーを与える，工程
を含む，アセト酢酸エステル部分を有するラクタムポリマーを官能化する方法。
【化５１】
2013539817.tif 000114
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である）
【請求項４３】
各Ｒ１およびＲ２が，独立して水素またはメチルである，請求項４２に記載の方法。
【請求項４４】
−Ｒ３−が，−Ｃ（Ｏ）ＯＣＨ２ＣＨ２−である，請求項４２に記載の方法。
【請求項４５】
各Ｒ４が，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択される，請求項４２に記載の方法。
【請求項４６】
各Ｒ５が，官能化および非官能化Ｃ１−Ｃ８のアルキル基とアルケニル基，ここで，前述の任意の基はヘテロ原子を有してもよくまたは有していなくてもよく，ならびにこれらの組み合わせからなる群より独立して選択される，請求項４２に記載の方法。
【請求項４７】
各Ｒ６が，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択される，請求項４２に記載の方法。
【請求項４８】
各Ｒ７が，官能化および非官能化アルコキシ基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択される，請求項４２に記載の方法。
【請求項４９】
ｘが，１〜９８％であり，ｙが，１〜９８％であり，そしてｚが，０〜９８％である，請求項４２に記載の方法。
【請求項５０】
各ｎが，独立して１〜２の整数である，請求項４２に記載の方法。
【請求項５１】
アセト酢酸エステル部分を有する前記ラクタムポリマーが，以下からなる群より選択される構造を有する，請求項４２に記載の方法。
【化５２】
2013539817.tif 000115
【化５３】
2013539817.tif 000116
【化５４】
2013539817.tif 000117
【化５５】
2013539817.tif 000118
【化５６】
2013539817.tif 000119
【化５７】
2013539817.tif 000120
【化５８】
2013539817.tif 000121
【化５９】
2013539817.tif 000122
および
【化６０】
2013539817.tif 000123
【請求項５２】
アセト酢酸エステル部分を有する前記官能化ラクタムポリマーが，以下からなる群より選択される構造を有する，請求項４２に記載の方法。
【化６１】
2013539817.tif 000124
【化６２】
2013539817.tif 000125
【化６３】
2013539817.tif 000126
【化６４】
2013539817.tif 000127
【化６５】
2013539817.tif 000128
【化６６】
2013539817.tif 000129
【化６７】
2013539817.tif 000130
【化６８】
2013539817.tif 000131
および
【化６９】
2013539817.tif 000132
【請求項５３】
以下に提示される構造を有するアセト酢酸エステル部分を有するラクタムポリマー。
【化７０】
2013539817.tif 000133
【請求項５４】
前記ポリマーが，固体である，請求項１に記載のポリマー。
【請求項５５】
前記ポリマーが，固体である，請求項９に記載のポリマー。
【請求項５６】
前記ポリマーが，固体である，請求項１９に記載のポリマー。
【請求項５７】
前記ポリマーが，固体である，請求項２９に記載のポリマー。
【請求項５８】
前記ポリマーが，溶媒中にある，請求項１に記載のポリマー。
【請求項５９】
前記ポリマーが，溶媒中にある，請求項９に記載のポリマー。
【請求項６０】
前記ポリマーが，溶媒中にある，請求項１９に記載のポリマー。
【請求項６１】
前記ポリマーが，溶媒中にある，請求項２９に記載のポリマー。
【請求項６２】
前記ポリマーが，反応性溶媒またはモノマー中にある，請求項１に記載のポリマー。
【請求項６３】
前記ポリマーが，反応性溶媒またはモノマー中にある，請求項９に記載のポリマー。
【請求項６４】
前記ポリマーが，反応性溶媒またはモノマー中にある，請求項１９に記載のポリマー。
【請求項６５】
前記ポリマーが，反応性溶媒またはモノマー中にある，請求項２９に記載のポリマー。
【請求項６６】
第１の溶媒を除去する工程，および
前記第１の溶媒を反応性溶媒で置換する工程，
を含む，アセト酢酸エステル部分を有するラクタムポリマーの製造方法。
【発明の詳細な説明】
【技術分野】
【０００１】
本発明は，アセト酢酸エステル部分を有するラクタムポリマーを提供する。そのラクタムポリマーは，容易に官能化されることができ，その官能化ラクタムポリマーは，さらに誘導体化されて所望の化学的および物理的性質を有する種々の有用なポリマーを提供することができる。本発明のラクタムポリマーは，種々の組成物に用いることができる。
【背景技術】
【０００２】
インクジェットプリンターは，１以上のノズルから，そのノズルに隣接して配置された記録シートの表面上に，複数の別々のインクの液滴を発射することにより画像を形成する。最新のインクジェットプリンターは，ほぼ全ての従来の紙または同様の媒体上に印刷することができる。斯かるプリンターによって製造される画像の質は，用いられる媒体の性質に大きく影響される。具体的には，高品質の画像を確実に製造するためには，記録媒体，すなわち，素早く乾き，良好なインク付着を示し，耐画像亀裂性を有し，インク液滴の過剰な拡散を促進せず，「ウィッキング」（紙などの繊維状媒体を通じた毛細管現象によるインクの拡散）を促進せず，そして，重要なことに，乾燥した画像のコントラストが，表面の湿潤によりその画像からインクがにじむことがないような，インクジェット記録紙が必要となる。印刷技術は，例えば，ポリエステルフィルム，ポリエチレン（ＰＥ），ポリプロピレン（ＰＰ）を含むポリオレフィンフィルム，ポリカーボネート，ポリイミドフィルム，金属（すなわち，アルミニウム，鋼，銅），ガラス，ビニルフィルム，タイベック，キャンバス，ポリ塩化ビニリデンフィルム，テキスタイル，キャンバス，革，ゴム，紙，ポリウレタン，セラミック，木材，などの様々な表面に適用される。
【０００３】
硬化性インク系では，そのインクは，熱または光照射（α，γ，およびｘ線，ＵＶ，電子ビームなど）により開始される重合プロセスにより調製することができる。重合体インクにおける所望の性質は，溶液粘度，潤滑性，光沢，硬化速度，付着力，耐衝撃性，強靭性，塗膜硬さ，耐水性，粘着性，表面張力，濡れ性，起ほう性，引張張力，溶解性，分散特性，柔軟性，耐薬品性，耐摩耗性，および浸透を含む。
【０００４】
アセトアセトキシエチルメタクリレートの機能的特性は，Eastman Chemicalの「Acetoacetoxyethyl methacrylate (AAEM) Acetoacetyl Chemistry」概要書 （出版番号N-319C，1999年12月）で開示されており，その開示は本明細書に援用される。ジケテン化学の機能的および化学的特性は，R. Clemensによる「Diketene」（Chemical Reviews, 86巻，2号，1986年4月）に開示されており，その開示は本明細書に援用される。ケテン化学の機能的および化学的特性は，T. Tidwellによる「Ketenes II」（J. Wiley and Sons, New Jersey， USA， 2006）に開示されており，その開示は本明細書に援用される。
【０００５】
欧州特許1578824Ｂ1には，単官能ビニル化合物および多官能アクリルエステルと，メチレン位に２つの活性化水素原子があるβ−ジカルボニル基含有化合物との反応により製造されたアクリロイル基含有樹脂を有する硬化性液体組成物が記載されている。光開始剤が少量またはなくともＵＶ硬化する自己開始光硬化性樹脂が，Michael L. GouldらのNovel Self-Initiating UV-Curable Resins: Generation Three，1 PROCEEDINGS FROM RADTECH EUROPE 05, 245-51 (2005)に記載されている。これらの開示は本明細書に援用される。
【０００６】
米国特許出願公開第2010/0041846号は，ラクタム／ビニルアルコールコポリマー，とりわけ，疎水性の架橋可能なアセチル化ラクタム／ビニルアルコールコポリマーを開示している。米国特許第6,933,024号は，ＰＶＰ／ポリビニルアセテートコポリマーの加水分解によるインクジェット記録材料としてのポリ（ビニルピロリドン−（ＰＶＰ）共−ビニルアルコール）の使用と調製を開示している。米国特許第4,350,788号には，アセトアセチル化ポリビニルアルコール含有合成樹脂エマルションが記載されている。米国特許第2,536,980号には，合成ポリビニルアルコール−１−ブテン−１，３−ジオンが記載されている。米国特許第5,227,423号には，マレイン酸およびイタコン酸などの非自己重合性モノマー，Ｎ−ビニルラクタムなどの共重合性モノマー，２−ヒドロキシエチルアクリレートなどのアクリレート，アセトアセトキシエチルメタクリレートなどの湿潤付着促進モノマー，を有するポリマーからなるラテックス塗料が記載されている。
【０００７】
ラクタムモノマーについての追加の例は，H. Reineckeらによる「A novel route to substituted polyvinyl pyrrolidone)s via simple functionalization of l-vinyl-2-pyrrolidone in the 3-position by ring-opening reactions」（Eur. Poly. J., 46 (2010) l557-1562頁）に見出すことができる。ラクタムモノマーについての追加の例は，T. P. Davisらによる「Synthesis and polymerization of new pyrrolidone-containing methacrylate monomers」（Polymer, 39, 17, 4165-4169頁, 1998）に見出すことができる。
【０００８】
したがって，新しい重合体インクは，溶液粘度，潤滑性，光沢，硬化速度，付着力，耐衝撃性，強靭性，塗膜硬さ，耐水性，顔料表面装飾，粘着性，表面張力，濡れ性，起ほう性，引張張力，溶解性，分散特性，柔軟性，耐薬品性，耐摩耗性，および浸透を含む改良された性質を有することが望ましい。
【発明の概要】
【課題を解決するための手段】
【０００９】
本発明は，以下の構造を有するアセト酢酸エステル部分を有するラクタムポリマーを提供する。
【化１】
2013539817.tif 000003
【００１０】
式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；ｘおよびｙは，各々，独立して１〜約４の整数であり；ｚは，０〜約４の整数であり；各ｎは，独立して１〜４の整数である。
【００１１】
本発明は，さらに以下の構造を有する官能化アセト酢酸エステル部分を有するラクタムポリマーを提供する。
【化２】
2013539817.tif 000004
【００１２】
式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；ｘおよびｙは，各々，独立して１〜約４の整数であり；ｚは，０〜約４の整数であり；各ｎは，独立して１〜４の整数である。
【００１３】
本発明は，さらに以下の構造を有する官能化ラクタムポリマーを提供する。
【化３】
2013539817.tif 000005
【００１４】
式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アミド基，アリール基，カルボニル基，カルボキシル基，およびシクロアルキル基からなる群より独立して選択され，ここで，前述の任意の基はヘテロ原子を有してもよくまたは有していなくてもよく，各Ｒ８は，フリーラジカル重合性モノマーから誘導され；ｘおよびｙは，各々，独立して１〜約４の整数であり；ｚは，０〜約４の整数であり；各ｎは，独立して１〜４の整数である。
【００１５】
本発明は，さらに以下の構造を有するアセト酢酸エステル部分を有するラクタムポリマーを提供する。
【化４】
2013539817.tif 000006
式中，ｘ，ｗ，およびｙは，モル％であり，その合計は１００％であり，ただし，ｚは，０モル％であってもよい。
【００１６】
本発明は，さらに以下に提示された構造を有するアセト酢酸エステル部分を有するラクタムポリマーを提供する。
【化５】
2013539817.tif 000007
【００１７】
本発明のラクタムポリマーは，種々の組成物に用いることができる。
【発明を実施するための形態】
【００１８】
発明の詳細な説明
本発明は，アセト酢酸エステル部分を有するラクタムポリマーを提供する。前記ラクタムポリマーは，容易に官能化されることができ，その官能化ラクタムポリマーは，さらに誘導体化されて所望の化学的および物理的性質を有する種々の有用なポリマーを提供することができる。前記ラクタムポリマーは，第１のラクタムモノマー，アセト酢酸エステル部分を有する第２のモノマー，そして，任意に，種々の組成物における使用のため前記ポリマーに所望の特性を付与するための第３のモノマーを含む。ポリ（ビニルピロリドン）（ＰＶＰ）などのラクタムは，医薬および栄養分野，ならびに化粧品，個人衛生，膜，塗装，界面活性剤，分散体，接着剤，インクなどの様々な用途で一般的に用いられている水溶性で両親媒性の無毒なポリマーである。しかしながら，多くのラクタムは，反応性基を欠き，このことが，それらの物理的および化学的性質を改良するためにそのポリマーに新しい官能基を付与する可能性を制限し，そのために組成物におけるそれらの有用性を制限している。前記ポリマーのアセト酢酸エステル部分は，そのポリマーの物理的および化学的性質を変えるための種々の基で官能化され得るモノマーを与える。前記任意の第３のモノマーは，さらに，前記ポリマーに追加の所望の性質を与えることができる。ラクタムポリマーに種々の官能基を付加するための能力を提供し，さらに，その置換ラクタムポリマーをラジカル的に重合するための能力を提供することにより，本発明は，これらの問題の多くを克服する。前記ラクタムポリマーは，固体として，溶媒中で，および反応性溶媒中で，用いられてもよい。
【００１９】
アセト酢酸エステル部分を有する前記第２のモノマーに存在するアセチル基（ＣＨ３ＣＯ−）は，熱および光に不安定である。加熱または露光により，この基は，分解し得て，「マクロ開始剤」または「自己開始剤」ポリマーを形成することができるラジカルを形成する。その得られるポリマーは，その特定のラクタムポリマーによって，光開始剤または熱開始剤を必要としない，またはごく少量しか必要としないことがある。前記「マクロ開始剤」ラクタムポリマーは，フリーラジカルへの暴露の結果として「付加重合」が可能な官能基を含む種々のモノマー部分と，重合反応を経て，反応することがある。好ましい「付加重合性」モノマーの例は，スチレン系，ビニル系，アクリレート系，マレイン系，マレイミド系，ジエン系などを含む。付加重合プロセスおよび技術についての見識は，Paul J. Floryによる「Principles of Polymer Chemistry」(Cornell University Press, Ithica, New York, 1953)に見出すことができ，その開示は本明細書に援用される。さらなる見識は，George Odianによる「Principles of Polymerization, 4th Ed.」(J. Wiley and Sons, Hoboken, New Jersey, 2004)に見出すことができ，その開示は本明細書に援用される。多くの有用なモノマーの性質は，J. Brandrupら編の「Polymer Handbook, 4th Ed.,」(J. Wiley and Sons, New York, 1999) に見出すことができ，その開示は本明細書に援用される。
【００２０】
前記アセト酢酸エステル官能基は，非常に多くの他の化学的部分の反応にも適している。これらは，ホルムアルデヒドおよびグリオキサールを含むアルデヒド，ジアゾニウム塩，ヘキシレンジイソシアネートを含むイソシアネートを含む。誘導体化に適したさらなる部分は，題名「Acetoacetoxyethyl Methacrylate (AAEM) Acetoacetyl Chemistry」（Eastman brochure Publication N-319C, 12月1999年）に開示されているものを含み，その開示は本明細書に援用される。
【００２１】
アセトアセトキシエチルメタクリレートに加えて，必要なアセト酢酸エステル官能基を形成するための他の好ましい手法は，ジケテン，ｔ−ブチルアセトアセテート（エステル交換），アセトアミドなどを用いることを含む。
【００２２】
また，本発明は，アセト酢酸エステル部分を有する前記マクロ開始剤ラクタムポリマーの製造方法を提供する。前記マクロ開始剤ラクタムポリマーは，アセト酢酸エステルのアクリレートへのマイケル付加により製造することができる。例えば，以下のアセト酢酸エステルおよびアクリレートについて「マイケル付加」が行われる場合，アセト酢酸エステル部分を有する以下のラクタムポリマーが製造され得る。
【化６】
2013539817.tif 000008
【００２３】
この例では，そのアセトアセテートメチレン基を脱プロトン化するために強塩基が用いられる。その得られる炭素アニオン求核種が，前記アクリレートを攻撃し，新しい炭素−炭素結合を形成する。前記整数ｘ，ｙ，およびｚは，その元のポリマー中の各モノマーの単位数に相当する。その得られるアセト酢酸エステル部分は，熱および光に不安定であり，加熱または露光によりそのアセト酢酸エステル部分が分解し得て，そのアセチル基（ＣＨ３ＣＯ−）の喪失とラクタムポリマーラジカルの形成をもたらす。そのラクタムポリマーラジカルは，フリーラジカル重合性モノマーと共に重合を開始することができる「マクロ開始剤」である。この反応は，前記アセト酢酸エステルを定量的に利用することができ，または過剰のアセト酢酸エステルを生ずることができる。
【００２４】
例えば，ブチルアクリレートが上記の「マクロ開始剤」生成物と共に扱われる場合，その結果形成されるポリマーは，ラクタムマクロ開始剤「ブロック」と，ブチル（メタ）アクリレート「ブロック」とを含むブロックコポリマーとなることがある。
【化７】
2013539817.tif 000009
【００２５】
整数Ａは，前記マクロ開始剤との反応から形成されるポリマーの各フリーラジカル重合性モノマーの単位数に相当する。逆反応も可能であり，そこでは，アセト酢酸エステル官能ポリマーが，ラクタムモノマーで「ブロック」官能化されることがある。そこでは，アクリレート系アセト酢酸エステル官能ポリマーが，ラクタムモノマーのマクロ開始剤によって「ラクタム」とされる。
【００２６】
別の態様では，前記新規な改良されたポリマーを含む種々の組成物の用途が提供され，当該用途は，接着剤，エアロゾル，農業組成物，再汚染防止剤，電池，飲料，殺生物剤，ブロックコポリマー，分岐コポリマー，セメンティング組成物，洗浄組成物，塗膜組成物，導電材料，くし状コポリマー，化粧品組成物，架橋剤，装飾顔料表面，歯科用組成物，洗剤，分散剤，薬剤，電子装置，カプセル封入，食品，グラフトコポリマー，ヘアスプレー，家庭−産業−機関（ＨＩ＆Ｉ），インクおよび塗膜（耐湿性インクジェット記録媒体としての使用に適している），層間接着剤，リソグラフィー溶液，膜添加組成物，金属加工液，油田組成物，塗料，紙，パーソナルケア組成物，医薬品，顔料添加剤，石こう，プラスチック，印刷物，反応性殺生物剤，屈折率調整剤，金属イオン封鎖剤，防汚組成物，帯電防止剤，ウッドケア組成物を含む。
【００２７】
パーソナルケア組成物は，化粧品，ドラッグデリバリーシステム，髪，オイル，医薬品，顔料分散体，防腐組成物などの例示的な非限定組成物をいい，皮ふの色および外見，皮ふ，太陽，および組織再生足場を変更するものを含む。その他のパーソナルケア組成物は，これらに限定されないが，スタイリングでの増加した柔軟性のための改良された天然オイル，耐久性のあるスタイリング，髪，皮ふ，およびカラー化粧品用の増大した耐湿性，防水／耐水サンケア，シャワージェル，シャンプー，および熱保護／熱的強化組成物を含む。歯のパーソナルケア組成物は，義歯接着剤，歯磨き粉，洗口液などを含む。医薬組成物は，錠剤コーティング，錠剤結合剤，経皮パッチなどを含む。種々の組成物が，以下に詳細に説明される。
【００２８】
本明細書では，以下の用語は，以下に提示する意味を有する。
【００２９】
用語「アセト酢酸エステル部分」は，以下の基をいい，式中，Ｒ’は，本明細書で定義される。アセト酢酸エステル部分のＣＨ３ＣＯ−部分は，熱および光に不安定である。
【化８】
2013539817.tif 000010
【００３０】
用語「酸性条件」は，水溶液のｐＨ値と関連した条件をいう。純水は，中性で，２５℃で７．０に近いｐＨを有するとみなされる。７未満のｐＨ値を有する溶液は酸性溶液であるとみなされる。
【００３１】
用語「〜からなる群より独立して選択される」は，ある基が構造中に２回以上出現する場合，その基が出現する毎にその基が独立して選択されてもよいことを意味する。例えば，以下の構造では：
【化９】
2013539817.tif 000011
【００３２】
Ｒ１〜Ｒ５およびｎは，各々，２回以上出現する。用語「〜からなる群より独立して選択される」は，各Ｒ１〜Ｒ５およびｎの基が同じであってもよいし，異なっていてもよいことを意味する。
【００３３】
用語「塩基性条件」は，ｐＨ値と関連した条件をいう。純水は，中性で，２５℃で７．０に近いｐＨを有するとみなされる。７より大きいｐＨ値を有する溶液は塩基性またはアルカリ性であるとみなされる。
【００３４】
用語「分岐および非分岐アルキル基」は，アルキル基を意味し，そのアルキル基は，直鎖でもよいし，または分岐でもよい。例えば，前記アルキル基は，１〜約１８個の炭素原子を有し，特に，１〜約１０個の炭素原子を有し，さらに１〜６個の炭素原子を有する。分岐した基は，イソプロピル，ｔｅｒｔ−ブチルなどを含む。
【００３５】
用語「縮合反応」は，２つの分子または部分（官能基）が，結合して１つの単一分子を形成し，それと共に小さな分子を失う化学反応をいう。この小さな分子が水の場合，その反応は，脱水反応として既知である。
【００３６】
用語「コポリマー」は，２種以上のモノマー単位を含む鎖をいう。
【００３７】
用語「ハロゲン」は，塩素，臭素，ヨウ素およびフッ素をいい，一の実施形態では，臭素および／または塩素である。
【００３８】
用語「ヘテロ原子」は，酸素，窒素，硫黄，およびリンなどの原子をいう。前記ヘテロ原子が窒素の場合，その窒素原子は，４級アミンの形態で存在してもよい。
【００３９】
用語「加水分解」は，加水分解反応（加水分解）をいい，そこでは水分子の付加により親分子が２つの部分に分裂する。加水分解反応の間，水分子は，水素カチオン（Ｈ＋）と水酸化物アニオン（ＯＨ−）に分かれる。前記親分子の１つのフラグメントが，水分子から水素カチオンを獲得し；他方のフラグメントが，水酸化物アニオンを獲得する。
【００４０】
用語「イミド」は，窒素原子に結合した２つのカルボニル基（アシル基）を有する有機化合物をいう。前記イミド官能基の窒素原子は，有機官能基で置換されていてもよいし，置換されていなくてもよい。
【００４１】
用語「不活性溶媒」は，その反応に化学的に干渉しない溶媒をいう。
【００４２】
用語「中間化合物」は，化学合成の過程において生ずる化合物をいう。中間化合物は，最終生成物それ自体ではなく，さらなる反応に用いられ，最終生成物を生ずる。これは，開始物質と最終生成物とは対照的である。中間化合物は，通常単離または精製されず，むしろ合成において「そのまま」使用される。特に産業レベルの経済的理由から，合成の過程において，多くの異なる中間化合物が生ずることがある。
【００４３】
用語「ラクタム」は，環状アミドをいい，通常合計で４〜７個の環原子を有することがある。
【００４４】
用語「マレイン酸無水物」（無水シス−ブテン二酸，トキシル酸無水物，２，５−ジオキソフラン）は，式Ｃ２Ｈ２（ＣＯ）２Ｏを有する有機化合物である。マレイン酸無水物は，マレイン酸の酸無水物であり，その純粋状態ではそれは，不快臭を有する無色または白色の固体である。マレイン酸無水物は，以下の構造を有する。
【化１０】
2013539817.tif 000012
【００４５】
用語「マレイミド」は，式Ｈ２Ｃ２（ＣＯ）２ＮＨを有する化合物である。マレイミドは，不飽和イミドであり，有機合成における重要な構成ブロックである。その名前は，マレイン酸とイミドの短縮であり，−Ｃ（Ｏ）ＮＨＣ（Ｏ）官能基である。マレイミドは，以下の構造を有する。
【化１１】
2013539817.tif 000013
【００４６】
用語「マイケル付加」または「マイケル反応」は，通常，カルバニオンまたは他の求核種の，α，β不飽和カルボニル化合物（求電子物質）に対する求核付加をいう。
【００４７】
用語「鉱酸」は，１以上の無機化合物から誘導される酸をいう。鉱酸は，水に溶解したときに水素イオンを放出する。一般的に用いられる鉱酸は，硫酸，塩酸，および硝酸である。
【００４８】
用語「モノマー」は，ポリマーを構成する繰り返し単位をいう。モノマーは，他のモノマーと化学的に結合してポリマーを形成する小さな分子である。
【００４９】
用語「非ホモポリマー」は，２以上のモノマーから形成されるポリマーをいい，本質的に，ホモポリマーではない全てのポリマーを含む。非ホモポリマーの例は，これらに限定されないが，コポリマー，ターポリマー，四量体などを含み，ここで，前記非ホモポリマーは，ランダム，ブロック，または交互重合体である。
【００５０】
用語「オリゴマー」は，共有結合により結合した数個のモノマー単位のみからなるポリマー分子をいう。例えば，二量体，三量体，四量体などである。用語「ポリマー」は，化学的な共有結合により結合した繰り返し構造単位（モノマー）を含む大きな分子（巨大分子）をいう。本明細書では，用語オリゴマーとポリマーは，区別しないで用いられる。
【００５１】
用語「ｐＨ」は，水溶液の酸性または塩基性の尺度をいう。純水は，中性で，２５℃で７．０に近いｐＨを有するとみなされる。７未満のｐＨ値を有する溶液は，酸性であるとみなされ，７より大きいｐＨ値を有する溶液は，塩基性またはアルカリ性であるとみなされる。
【００５２】
薬剤的に許容可能な担体，添加物など，用語「薬剤的に許容可能」は，薬理学的に許容可能で，特定の化合物が投与される対象に対して実質的に無毒であることを意味する。
【００５３】
用語「薬剤的に許容可能な塩」は，本発明の化合物の生物学的有効性と特性とを保持し，適切な無毒な有機もしくは無機酸または有機もしくは無機塩基から形成される通常の酸付加塩または塩基付加塩をいう。酸付加塩の例は，塩酸，臭化水素酸，ヨウ化水素酸，硫酸，スルファミン酸，リン酸，および硝酸などの無機酸から誘導される酸付加塩，ならびに，ｐ−トルエンスルホン酸，サリチル酸，メタンスルホン酸，シュウ酸，コハク酸，クエン酸，リンゴ酸，乳酸，フマル酸などの有機酸から誘導される酸付加塩を含む。塩基付加塩の例は，アンモニウム，カリウム，ナトリウム，および，水酸化テトラメチルアンモニウムなどの水酸化第４級アンモニウムから誘導される塩基付加塩を含む。薬剤的化合物の塩への化学修飾は，化合物の改良された物理的および化学的安定性，吸湿性，および溶解性を得るために薬剤師に周知の技術である。例えば，H. Ansel らの「Pharmaceutical Dosage Forms and Drug Delivery Systems (6th Ed. 1995) 」196頁および1456-1457頁を参照。
【００５４】
用語「重合」は，ポリマー鎖を形成するためにモノマー化合物を化学的に反応させる方法をいう。そのポリマー鎖は，交互，ブロック，またはランダムでもよい。重合方法の種類は，種々の方法から選択されてもよい。斯かる方法は，これらに限定されないが，古典的ラジカル重合および制御ラジカル重合などのフリーラジカル重合法，ニトロキシド媒介重合（ＮＭＰ），原子移動ラジカル重合（ＡＴＲＰ），および可逆的付加開裂連鎖移動（ＲＡＦＴ）を含む。
【００５５】
用語「それぞれ」は，リストの項目がその順序で互いに対応することを示す用語である。２以上の項目に関して，その用語は，同じ方法または逐次的方法であることを示す。
【００５６】
前記任意の第３のモノマーは，ヒドロキシエチルアクリレート（ＨＥＡ），ヒドロキシエチルメタクリレート（ＨＥＭＡ），ヒドロキシブチルアクリレート（ＨＢＡ），エチルヘキシルメタクリレート（ＥＨＭＡ），フェノキシエチルアクリレート（ＰＥＡ），ビニレンカーボネート，ヒドロキシエチルピロリドンメタクリレート，酢酸ビニル（ＶＡ），エチルアクリレート，メチルアクリレート，イソブチル（メタ）アクリレート，メチルメタクリレート，ジメチルアミノエチルメタクリレート（ＤＭＡＥＭＡ），ジメチルアミノプロピルメタクリルアミド（ＤＭＡＰＭＡ），アクリルアミド，メタクリルアミド，アクリロニトリル，イソボルニルアクリレート，シアノアクリレート，Ｃ８−Ｃ１０アクリレート（ＯＤＡ），エチレン，スチレン，Ｃ８−Ｃ１０アクリレート，高度分岐ビニルエステル，マレイン酸無水物（ＭＡＮ），アクリル酸（ＡＡ），ビニルスルホン酸ナトリウム，ジアセトンアクリルアミド，ビニルカーボネート，モノアクリレートグリコール，ビニルエチレンカーボネート，塩化ビニル，４−ビニルアニリン，ビニルピリジン，トリメチルビニルシラン，ビニルプロピオネート，クロトン酸，多官能アクリレート，多官能アリルエーテル，ビニルイミダゾール，Ｎ−ビニルイミダゾール，グリシジルメタクリレート（ＧＭＡ），アリルアセテートおよびアリルアルコールを含むことがある。
【００５７】
本発明は，反応性共溶媒を開示する。これらの材料は，（メタ）アクリルモノマーもしくはプレポリマー，エポキシ型モノマーもしくはプレポリマーの（メタ）アクリルエステル，およびウレタン型モノマーもしくはプレポリマーを含む。
【００５８】
反応性共溶媒の例は，これらに限定されないが，２−ヒドロキシメチルメタクリレート（ＨＥＭＡ），２−ヒドロキシエチルアクリレート（ＨＥＡ），２−フェノキシエチルアクリレート（ＰＥＡ），２−エチルヘキシル−ジグリコールアクリレート，２−（２−エトキシエトキシ）エチルアクリレート（ＥＯＥＯＥＡ），ラウリルアクリレート（ＬＡ），ステアリルアクリレート（ＳＡ），イソボルニルアクリレート（ＩＢＯＡ），アクリル酸−２−エチルヘキシルエステル，イソデシルアクリレート，ジアセトンアクリルアミド，アクリロイルモルフォリン（ＡＣＭＯ），環状トリメチロールプロパンホルマールアクリレート（ＣＴＦＡ），３−（メタクリロイルアミノ）プロピル］トリメチルアンモニウムクロリド（ＭＡＰＴＡＣ），４−ヒドロキシブチルアクリレート，（３−アクリルアミドプロピル）トリメチルアンモニウムクロリド（ＡＰＴＡＣ），Ｃ８−Ｃ１０アクリレート（ＯＤＡ），イソデシルアクリレート（ＩＳＯＤＡ），ラウリルメタクリレート（ＬＭ），ステアリルメタクリレート（ＳＭ），２，２，２−トリフルオロエチルメタクリレート，２−アクリルアミド−２−メチル−１−プロパンスルホン酸，２−アクリルアミド−２−メチル−１−プロパンスルホン酸ナトリウム塩，水酸化［２−（メタクリロイルオキシ）エチル］ジメチル−（３−スルホプロピル）アンモニウム，水酸化［３−（メタクリロイルアミノ）プロピル］ジメチル（３−スルホプロピル）アンモニウム内塩，１，６−ヘキサンジオールジアクリレート（ＨＤＤＡ），ジプロピレングリコールジアクリレート（ＤＰＧＤＡ），トリプロピレングリコールジアクリレート（ＴＰＧＤＡ），水，アルコール，水−アルコール混合物，１，４−ブタンジオールジアクリレート（ＢＤＤＡ），トリプロピレングリコールジアクリレート（ＴＰＧＤＡ），ジプロピレングリコールジアクリレート（ＤＰＧＤＡ），トリプロピレングリコールジアクリレート（ＴＲＰＧＤＡ），１，９−ノナンジオールジアクリレート（ＮＮＤＡ），ネオペンチルグリコールジアクリレート（ＮＰＧＤＡ），プロポキシ化ネオペンチルグリコールジアクリレート（ＮＰＧ２ＰＯＤＡ），ポリエチレングリコール（２００）ジアクリレート（ＰＥＧ（２００）ＤＡ），ポリエチレングリコール（４００）ジアクリレート（ＰＥＧ（４００）ＤＡ），ポリエチレングリコール（６００）ジアクリレート（ＰＥＧ（６００）ＤＡ），エトキシ化ビスフェノール−Ａジアクリレート（ＢＰＡ２ＥＯＤＡ），トリエチレングリコールジアクリレート（ＴＥＧＤＡ），トリエチレングリコールジメタクリレート（ＴＥＧＤＭＡ），グリセロールプロポキシ化トリアクリレート（ＧＰＴＡ），ジエチレングリコールジメタクリレート（ＤＥＧＤＭＡ），エトキシ化ビスフェノール−Ａジメタクリレート（ＢＰＡ１０ＥＯＤＭＡ），トリメチロールプロパントリアクリレート（ＴＭＰＴＡ），ペンタエリスリトールトリアクリレート（ＰＥＴ３Ａ），エトキシ化トリメチロールプロパントリアクリレート（ＴＭＰ３ＥＯＴＡ），プロポキシ化トリメチロールプロパントリアクリレート（ＴＭＰ３ＰＯＴＡ），プロポキシ化グリセリルトリアクリレート（ＧＰＴＡ），トリメチロールプロパントリメチルアクリレート（ＴＭＰＴＭＡ），エトキシ化トリメチロールプロパントリメタクリレート（ＴＭＰ３ＥＯＴＭＡ），２，２−ジオノールジアクリレート，ペンタエリスリトールテトラアクリレート（ＰＥＴＡ），ネオペンチルグリコールジアクリレートヒドロキシピバレート，２−アクリロイルオキシエチルフタル酸，２−アクリロイルオキシエチル−２−ヒドロキシエチルフタル酸，ジメチロールトリシクロデカンジアクリレート，２−アクリロイルオキシエチルコハク酸，ノニルフェノールエチレンオキシド付加物アクリレート，フェノールアクリレート，メトキシ−ポリエチレングリコールアクリレート，テトラメチロールメタントリアクリレート，ジペンタエリスリトールヘキサアクリレート（ＤＰＨＡ），イソシアネート官能化不飽和アクリルエステル樹脂，ウレタンジアクリレートオリゴマー，ウレタンアクリレート，修飾ウレタンアクリレート，ポリエステルアクリレート，修飾ビスフェノールＡジアクリレート，フェノキシポリエチレングリコールアクリレート，ビスフェノールＡプロピレンオキシド修飾ジアクリレート，ビスフェノールＡエチレンオキシド付加物ジアクリレート，ペンタエリスリトールトリアクリレートヘキサメチレンジイソシアネート，ウレタンプレポリマー，イソアミルアクリレート，イソミリスチルアクリレート，イソステアリルアクリレート，カルビトールアクリレート，シクロヘキシルアクリレート，テトラヒドロフルフリルアクリレート，グリシジルアクリレート，アクリルアミド，多官能アクリルアミド，多官能（ポリエチレングリコール）アクリレート，多官能ビニルアミド，１，４−ブタン−ジオール−モノアクリレートおよび／または１，４−ブタンジオールのジグリシジルエーテルなどを含む。本発明では，モノマーの混合物も想定される。
【００５９】
追加の例は，メチルビニルエーテル，エチルビニルエーテル，プロピルビニルエーテル，ｎ−ブチルビニルエーテル，ｔ−ブチルビニルエーテル，２−エチルヘキシルビニルエーテル，ｎ−ノニルビニルエーテル，ラウリルビニルエーテル，シクロヘキシルビニルエーテル，シクロヘキシルメチルビニルエーテル，４−メチルシクロヘキシルメチルビニルエーテル，ベンジルビニルエーテル，ジシクロペンテニルビニルエーテル，２−ジシクロペンテンオキシエチルビニルエーテル，メトキシエチルビニルエーテル，エトキシエチルビニルエーテル，ブトキシエチルビニルエーテル，メトキシエトキシビニルエーテル，エトキシエトキシエチルビニルエーテル，メトキシポリエチレングリコールビニルエーテル，テトラヒドロフルフリルビニルエーテル，ドデシルビニルエーテル，ジエチレングリコールモノビニルエーテル，２−ヒドロキシエチルビニルエーテル，２−ヒドロキシプロピルビニルエーテル，４−ヒドロキシブチルビニルエーテル，４−ヒドロキシメチルシクロヘキシルメチルビニルエーテル，ポリエチレングリコールビニルエーテル，クロロエチルビニルエーテル，クロロブチルビニルエーテル，フェニルエチルビニルエーテル，フェノキシポリエチレングリコールビニルエーテル，エチレングリコールジビニルエーテル，ブチレングリコールジビニルエーテル，ヘキサンジオールジビニルエーテル，ビスフェノールＡアルキレンオキシドジビニルエーテル，ビスフェノールＦアルキレンオキシドジビニルエーテル，トリメチロールプロパントリビニルエーテルのプロピレンオキシド付加物，トリエチレングリコールジビニルエーテル，シクロヘキサンジメタノールジビニルエーテル，Ｎ−ビニル−２−ピロリドン（ＶＰ），Ｎ−ビニルカプロラクタム（ＶＣａｐ），Ｎ−ビニルイミダゾール（ＶＩ），ｎ−ビニルアミド，４−ビニルピリジン，２−ビニルピリジン，スチレン，５−ビニル−２−ノルボルネンなどを含む。
【００６０】
単官能エポキシ化合物の非限定的な例は，フェニルグリシジルエーテル，ｐ−ｔｅｒｔ−ブチルフェニルグリシジルエーテル，ブチルグリシジルエーテル，２−エチルヘキシルグリシジルエーテル，アリルグリシジルエーテル，１，２−ブチレンオキシド，１，３−ブタジエンモノオキシド，１，２−エポキシドデカン，エピクロロヒドリン，１，２−エポキシデカン，スチレンオキシド，シクロヘキセンオキシド，３−メタクリロイルオキシメチルシクロヘキセンオキシド，３-アクリロイルオキシメチルシクロヘキセンオキシド，３-ビニルシクロヘキセンオキシドなどを含む。
【００６１】
多官能エポキシ化合物の非限定的な例は，３，４−エポキシシクロヘキシルメチル−３，４−エポキシシクロヘキサンカルボキシレート，３−エチル−３−（（エチルオキセタン−３−イル）メトキシ）メチル）オキセタン，ビスフェノールＡジグリシジルエーテル，ビスフェノールＦジグリシジルエーテル，ビスフェノールＳジグリシジルエーテル，臭素化ビスフェノールＡジグリシジルエーテル，臭素化ビスフェノールＦジグリシジルエーテル，臭素化ビスフェノールＳジグリシジルエーテル，エポキシノボラック樹脂，水素化ビスフェノールＡジグリシジルエーテル，水素化ビスフェノールＦジグリシジルエーテル，水素化ビスフェノールＳジグリシジルエーテル，３，４−エポキシシクロヘキシルメチル−３’，４’−エポキシシクロヘキサンカルボキシレート，２−（３，４−エポキシシクロヘキシル−５，５−スピロ−３，４−エポキシ）シクロヘキサン−メタ−ジオキサン，ビス（３，４−エポキシシクロヘキシルメチル）アジペート，ビニルシクロヘキセンオキシド，４−ビニルエポキシシクロヘキサン，ビス（３，４−エポキシ−６−メチルシクロヘキシルメチル）アジペート，３，４−エポキシ−６−メチルシクロヘキシル−３’，４’−エポキシ−６’−メチルシクロヘキサンカルボキシレート，メチレン−ビス（３，４−エポキシシクロヘキサン），ジシクロペンタジエンジエポキシド，エチレングリコールジ（３，４−エポキシシクロヘキシルメチル）エーテル，エチレンビス（３，４−エポキシシクロヘキサンカルボキシレート），エポキシヘキサヒドロジオクチルフタレート，エポキシヘキサヒドロジ−２−エチルヘキシルフタレート，１，４−ブタンジオールジグリシジルエーテル，１，６−ヘキサンジオールジグリシジルエーテル，グリセロールトリグリシジルエーテル，トリメチロールプロパントリグリシジルエーテル，ポリエチレングリコールジグリシジルエーテル，ポリプロピレングリコールジグリシジルエーテル，１，１，３−テトラデカジエンジオキシド，リモネンジオキシド，１，２，７，８−ジエポキシオクタン，１，２，５，６−ジエポキシシクロオクタンなどを含む。
【００６２】
本発明は，当業者により先行技術において公知のまたは調査された任意の適切な方法により行われる重合性材料の硬化，架橋または重合に関する。硬化および架橋技術に関する見識は，J. P. Pascaultらの「Thermosetting Polymers」 (Marcel Dekker, New York, 2002)で，さらに開示され，本明細書にその全体が援用され，開示される。特に，重合性ポリマーを含む反応性溶液の重合は，George Odianの「Principles of Polymerization 4th edition」(J. Wiley and Sons, Hoboken, New Jersey, 2004)で開示された任意の方法を用いることにより行われ，本明細書にその全体が援用され，開示される。前記ポリマーを重合させるために本発明で用いられる好適な技術または方法は，ＵＶ照射，ＵＶ−ＬＥＤ，レーザービーム，電子ビーム，γ線照射，フリーラジカル，カチオン，アニオン，熱，電子ビームへの暴露，および／または，重合開始のための適切な光開始剤の存在下での高エネルギー源の採用を含む。好ましい照射源は，これらに限定されないが，水銀，キセノン，ハロゲン，カーボンアークランプ，日光，および放射線源を含む。
【００６３】
本発明は，顔料表面を装飾（官能化または表面修飾）するのに適した材料に関する。顔料は，溶媒または水に不溶な粒子と定義される。新しく，そして有用な性質を付与するために前記顔料表面を装飾することが望ましいことがしばしばある。例えば，K. Holmberg らは，「Adv. Colloidal and Interface Sci.」（128-130 (2006) 121-134）において，アルミニウム（無機）顔料の表面修飾に関する技術を記載しており，本明細書にその全体が援用され，開示される。加えて，ポリビニルポリピロリドン（ＰＶＰＰ）などの有機顔料は，容易に官能化されない。アセト酢酸エステル官能基の取り込みは，斯かる粒子の表面を官能化するための多くの装飾手法に，新しい有機および／または無機特性をもたらす。
【００６４】
照射を通じた重合を誘起するために，添加された後に高い貯蔵安定性を有する適切な光開始剤がしばしば組み込まれ，前記重合反応系を開始する。好ましい光開始剤は，これらに限定されないが，以下の非限定的な化合物の群または類から選択される：２−ヒドロキシ−２−メチル−１−フェニルプロパン−１−オン，１−ヒドロキシシクロヘキシルフェニルケトン，および２−メチル−１−［４−（メチルチオ）フェニル］−２−モルフォリノプロパン−１−オン；ベンジルジメチルケタールなどのベンゾイン；ベンゾフェノン，４−フェニルベンゾフェノン，およびヒドロキシベンゾフェノンなどのベンゾフェノン；イソプロピルチオキサントンおよび２，４−ジエチルチオキサントンなどのチオキサントン；アシルホスフィンオキシド；およびメチルフェニルグリオキシレートなどのほかの特別な開始剤；ビス［４−（ジ（４−（２−ヒドロキシエチル）フェニル）スルホニオ）フェニルスルフィド］，ビス［４−ジフェニルスルホニオ］フェニル）スルフィドビス（ヘキサフルオロアンチモネートとジフェニル−４−チオフェノキシフェニルスルホニウムヘキサフルオロアンチモネートとの混合物，ビス［４−（ジ（４−（２−ヒドロキシエチル）フェニル）スルホニオ）フェニルスルフィド］，５−２，４−シクロペンタジエン−１−イル−［（１，２，３，４，５，６−エータ）−（１−メチルエチル−）ベンゼン］鉄（１＋）−ヘキサフルオロホスフェート（１−）），４−（２−ヒドロキシテトラデカニルオキシ）ジフェニルヨードニウムヘキサフルオロアンチモネート，（４−ヒドロキシナフチル）ジメチルスルホニウムヘキサフルオロアンチモネート），光潜在性ジアザビシクロノネンなどの光潜在性塩基，トリフェニルスルホニウムヘキサフルオロホスフェート，トリフェニルスルホニウムヘキサフルオロアンチモネート，４−メトキシフェニルジフェニルスルホニウムヘキサフルオロアンチモネート，４−メトキシフェニルヨードニウムヘキサフルオロアンチモネート，ビス（４−ｔｅｒｔ−ブチルフェニル）ヨードニウムテトラフルオロボレート，（ビス（４−ｔｅｒｔ−ブチルフェニル）ヨードニウムヘキサフルオロホスフェート），（ビス（４−ｔｅｒｔ−フェニル）ヨードニウムヘキサフルオロアンチモネート），（ビス［４−（ジフェニルスルホニオ）フェニル］スルフィドビス（ヘキサフルオロホスフェート）），アリールジアゾニウム塩，ジアリールヨードニウム塩，トリアリールスルホニウム塩，トリアリールセレノニウム塩，ジアルキルフェナシルスルホニウム塩，トリアリールスルホキソニウム塩，トリエタノールアミン，アリールオキシジアリールスルホニウム塩など，例えば，トリフェニルスルホニウムヘキサフルオロホスフェート，メチルジフェニルスルホニウムヘキサフルオロホスフェート，ジメチルフェニルスルホニウムヘキサフルオロホスフェート，ジフェニルナフチルスルホニウムヘキサフルオロホスフェート，ジ（メトキシナフチル）メチルスルホニウムヘキサフルオロホスフェート，（４−オクチルオキシフェニル）フェニルヨードニウムヘキサフルオロアンチモネート，（４−オクチルオキシフェニル）ジフェニルスルホニウムヘキサフルオロアンチモネート，（４−デシルオキシフェニル）フェニルヨードニウムヘキサフルオロアンチモナイト，（４−ドデシルオキシフェニル）ジフェニルスルホニウムヘキサフルオロアンチモネート。特に，用いられる光開始剤は，１０−ビフェニル−４−イル−２−イソプロピル−９Ｈ−チキサンテン−１０−イウムヘキサフルオロホスフェート，４，４’−ジメチルヨードニウムヘキサフルオロホスフェート，混合トリアリールスルホニウムヘキサフルオロホスフェート塩およびポリオールと１０−（２−カルボキシメトキシ）−ビフェニル−４−イル−２−イソプロピル−９−オキソ−９Ｈ−チオキサンテン−１０−イウムヘキサフルオロホスフェートとの反応生成物を含む。これらの光開始剤は，単独または組み合わせて用いてもよい。あるいは，必要であれば，前記光開始剤は，安息香酸（例えば，４−ジメチルアミノ安息香酸）または４級アミン（例えば，ジアザビシクロノネン（ＤＢＮ））などの１以上の光重合促進剤と，任意の適切な比率で混合して用いてもよい。前記光開始剤は，好ましくは，前記光重合性組成物に約０．１重量％〜約２０重量％の範囲で添加される。
【００６５】
マイケル付加を誘起するために，しばしば適切な塩基が必要とされる。好ましい塩基は，ジアザビシクロノネン（ＤＢＮ），ジアザビシクロウンデセン（ＤＢＵ），テトラメチルグアニジン（ＴＭＧ），水酸化ナトリウム（ＮａＯＨ），水酸化カリウム（ＫＯＨ）などを含む。好ましい塩基に関する追加の見識は，T. Ishikawa編の「Super Bases for Organic Synthesis」（J. Wiley and Sons, West Sussex, UK, 2009）に見出すことができる。
【００６６】
本発明の一実施形態では，前記重合性材料は，フリーラジカル開始剤の存在下，フリーラジカル重合を経て反応した。それは，適切なエネルギー源（例えば，光または熱）にさらされた際に，高い反応性の１つの不対電子を有する２つの独立した帯電していないフラグメントに分解する任意の化学的部分に帰する。重合について前記予期されるフリーラジカル開始剤は，これらに限定されないが，ペルオキシド，過酸エステルおよび／またはアゾ化合物の様々な誘導体を含む。より詳しくは，ｔｅｒｔ−ブチル過安息香酸，ジアリルフタレート中のｔｅｒｔ−ブチルペルオクトエート，ジメチルフタレート中のジアセチルペルオキシド，ジベンゾイルペルオキシド，１−ヒドロキシシクロヘキシル−１−フェニルケトン，ビス（２，４，６−トリメチルベンゾイル）フェニルホスフィン，ベンゾインエチルエーテル，２，２−ジメトキシ−２−フェニルアセトフェノン，ジブチルフタレート中のジ（ｐ−クロロベンゾイル）ペルオキシド，ジ（２，４−ジクロロベンゾイル）ペルオキシドとジブチルフタレート，ジラウロイルペルオキシド，メチルエチルケトンペルオキシド，ジブチルフタレート中のシクロヘキサノンペルオキシド，３，５−ジヒドロキシ−３，４−ジメチル−１，２−ジオキサシクロペンタン，ｔ−ブチルペルオキシ（２−エチルヘキサノエート），カプリリルペルオキシド，２，５−ジメチル−２，５−ジ（ベンゾイルペルオキシ）ヘキサン，１−ヒドロキシシクロヘキシルヒドロペルオキシド−１，ｔ−ブチルペルオキシ（２−エチルブチレート），２，５−ジメチル−２，５−ビス（ｔ−ブチルペルオキシ）ヘキサン，クミルヒドロペルオキシド，ジアセチルペルオキシド，ｔ−ブチルヒドロペルオキシド，ジｔｅｒｔ−ブチルペルオキシド，３，５−ジヒドロキシ−３，５−ジメチル−１，２−オキサシクロペンタン，および１，１−ビス（ｔ−ブチルペルオキシ）−３，３，５−トリメチルシクロヘキサンおよびジ−（４−ｔ−ブチルシクロヘキシル）ぺルオキシジカルボネート，アゾビスイソブチロニトリルおよびアゾビスシクロヘキサンニトリル（例えば，２，２’−アゾビス（２−メチル−プロパンニトリル），２，２’−アゾビス（２−メチルブタンニトリル），および１，１’−アゾビス（シクロヘキサンカルボニトリル））などのアゾ化合物を含むジクミルペルオキシド，ジベンゾイルペルオキシド，２−ブタノンペルオキシド，ｔｅｒｔ−ブチル過安息香酸，ジ−ｔｅｒｔ−ブチルペルオキシド，２，５−ビス（ｔｅｒｔ−ブチルペルオキシ）−２，５−ジメチルヘキサン，ビス（ｔｅｒｔ−ブチルペルオキシイソプロピル）ベンゼン，およびｔｅｒｔ−ブチルヒドロペルオキシド，ジアシルペルオキシド，クメンヒドロペルオキシド，ジアルキルペルオキシド，ヒドロペルオキシド，ケトンペルオキシド，モノペルオキシカルボネート，ペルオキシジカルボネート，ペルオキシエステル，およびペルオキシケタール，これらの混合物および組み合わせからなる群より選択される。あるいは，上記明らかにされたフリーラジカル開始剤の全ては，単独またはそれらの適切な混合物で熱系重合に用いられてもよく，そこで前記重合反応は，熱エネルギーを経て開始される。特に，ポリマーの前記重合に用いられる熱開始剤は，２，２’−アゾビス（２，４−ジメチルペンタンニトリル），２，２’−アゾビス（２−メチルプロパンニトリル），２，２’−アゾビス（２−メチルブタンニトリル），ベンゾイルペルオキシドなどのペルオキシド，などを含む。好ましくは，前記熱開始剤は，２，２’−アゾビス（イソブチロニトリル）である。
【００６７】
前記反応性溶媒中に存在する重合性ポリマーの構造は，当技術分野で公知の適切なスペクトル解析法から確認され，好ましいスペクトル解析法は，１Ｈ−ＮＭＲ，１３Ｃ−ＮＭＲ，およびＦＴ−ＩＲスペクトルを含む。
【００６８】
本発明の一実施形態では，着色剤を用いてもよい。着色剤は，顔料または染料の形態であってもよい。顔料と染料の組み合わせもまた，想定される。好ましい顔料材料は，Hungerの「Industrial Organic Pigments」，Itohの「Dictionary of Pigments」,および LeachとPierceの「Printing Ink Manual」に記載されている。
【００６９】
本発明の一実施形態では，溶媒が加えられてもよい。好ましい溶媒は，E. W. Flick編の「Industrial Solvents Handbook, 4th Edition」 (Noyes Data Corporation, Park Ridge, New Jersey, 1991)に記載されており，その開示は本明細書に援用される。溶媒のさらなる検討について，有用な情報が，J. Brandrup ら編の「Polymer Handbook, 4th Edition」(J. Wiley and Sons, New York, 1999)に記載されており，その開示は本明細書に援用される。
【００７０】
アセト酢酸エステルポリマーを含む反応性溶液を調製する一の方法は，（ａ）低沸点溶媒中で重合性ポリマーを製造する工程，（ｂ）大気圧または減圧下で前記低沸点溶媒を除去する工程，および（ｃ）少なくとも１つのより沸点の高い反応性溶媒を補充する工程である。ここで，前記溶媒は，極性および非極性の部類から選択される。前記方法で用いられる溶媒の非限定的な例は，トルエン，キシレン，シクロヘキサノン，クロロベンゼン，メチルエチルケトン，ジクロロエタン，クロロホルム，クロロメタン，ジクロロメタン，四塩化炭素，エチレンクロリド，トリクロロエタン，酢酸エチル，ｎ−プロピルアセテート，イソプロピルアセテート，２−ニトロプロパン，任意の形態の水（蒸留，脱イオン化または水道水）ならびにテトラヒドロフラン，アセトン，ジオキサン，ジメチルホルムアミド，ジメチルスルホキシド，エタノール，メタノール，プロパノール，イソプロパノール，ブタノール，イソブタノール，エチレングリコール，エチレングリコールモノメチルエーテル，およびプロピレングリコールなどの水混和溶媒を含む。反応混合物を濃縮するために，前記溶媒が，当技術分野で公知の適切な技術を用いて前記反応混合物から除去されるが，除去の好ましい方法は，真空または真空なしでの沸騰，蒸留，蒸発である。
【００７１】
本発明は，以下の構造を有するアセト酢酸エステル部分を有するラクタムポリマーを提供する。
【化１２】
2013539817.tif 000014
式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である。
【００７２】
好ましくは，各Ｒ１およびＲ２は，独立して水素またはメチルであり；Ｒ３は，−Ｃ（Ｏ）ＯＣＨ２ＣＨ２−であり；各Ｒ４は，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ８のアルキル基とアルケニル基，ここで，前述の任意の基はヘテロ原子を有してもよくまたは有していなくてもよく，ならびにこれらの組み合わせからなる群より独立して選択され；ｘは，１〜９９％であり，ｙは，１〜９９％であり，そしてｚは，０〜９８％であり；より好ましくは，ｘは，１〜６０％であり，ｙは，１〜６０％であり，そしてｚは，０〜８０％であり；最も好ましくは，ｘは，１〜５０％であり，ｙは，１〜５０％であり，そしてｚは，０〜８０％であり；各ｎは，独立して１〜３の整数である。
【００７３】
好ましくは，前記ポリマーは，以下からなる群より選択される構造を有する。
【化１３】
2013539817.tif 000015
【化１４】
2013539817.tif 000016
【化１５】
2013539817.tif 000017
【化１６】
2013539817.tif 000018
【化１７】
2013539817.tif 000019
【化１８】
2013539817.tif 000020
【化１９】
2013539817.tif 000021
【化２０】
2013539817.tif 000022
および
【化２１】
2013539817.tif 000023
【００７４】
本発明は，さらに以下の構造を有する官能化アセト酢酸エステル部分を有するラクタムポリマーを提供する。
【化２２】
2013539817.tif 000024
【００７５】
式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である。
【００７６】
好ましくは，各Ｒ１およびＲ２は，独立して水素またはメチルであり；Ｒ３は，−Ｃ（Ｏ）ＯＣＨ２ＣＨ２−であり；各Ｒ４は，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ８のアルキル基とアルケニル基，ここで，前述の任意の基はヘテロ原子を有してもよくまたは有していなくてもよく，ならびにこれらの組み合わせからなる群より独立して選択され；各Ｒ６は，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択され；各Ｒ７は，官能化および非官能化アルコキシ基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；ｙは，１〜９９％であり，そしてｚは，０〜９８％であり；より好ましくは，ｘは，１〜６０％であり，ｙは，１〜６０％であり，そしてｚは，０〜８０％であり；最も好ましくは，ｘは，１〜５０％であり，ｙは，１〜５０％であり，そしてｚは，０〜８０％であり；各ｎは，独立して１〜３の整数である。
【００７７】
好ましくは，前記ポリマーは，以下からなる群より選択される構造を有する。
【化２３】
2013539817.tif 000025
【化２４】
2013539817.tif 000026
【化２５】
2013539817.tif 000027
【化２６】
2013539817.tif 000028
【化２７】
2013539817.tif 000029
【化２８】
2013539817.tif 000030
【化２９】
2013539817.tif 000031
【化３０】
2013539817.tif 000032
および
【化３１】
2013539817.tif 000033
【００７８】
本発明は，さらに以下の構造を有する官能化ラクタムポリマーを提供する。
【化３２】
2013539817.tif 000034
【００７９】
式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アミド基，アリール基，カルボニル基，カルボキシル基，およびシクロアルキル基からなる群より独立して選択され，ここで，前述の任意の基はヘテロ原子を有してもよくまたは有していなくてもよく，各Ｒ８は，フリーラジカル重合性モノマーから誘導され；ｘ，ｙ，およびｚは，モル％であり，その合計は１００％であり，ただし，ｚは，０モル％であってもよく；各ｎは，独立して１〜４の整数である。
【００８０】
好ましくは，各Ｒ１およびＲ２は，独立して水素またはメチルであり；Ｒ３は，−Ｃ（Ｏ）ＯＣＨ２ＣＨ２−であり；各Ｒ４は，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ８のアルキル基とアルケニル基，ここで，前述の任意の基はヘテロ原子を有してもよくまたは有していなくてもよく，ならびにこれらの組み合わせからなる群より独立して選択され；各Ｒ６は，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択され；各Ｒ７は，官能化および非官能化アルコキシ基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ８は，（アルキル）アクリレート，ビニル基，ジエン基，マレイミド，マレイン酸無水物，およびこれらの組み合わせからなる群より独立して選択されるフリーラジカル重合性モノマーから誘導され；ｙは，１〜９９％であり，そしてｚは，０〜９８％であり；より好ましくは，ｘは，１〜６０％であり，ｙは，１〜６０％であり，そしてｚは，０〜８０％であり；最も好ましくは，ｘは，１〜５０％であり，ｙは，１〜５０％であり，そしてｚは，０〜８０％であり；各ｎは，独立して１〜３の整数である。
【００８１】
本発明は，さらに以下の構造を有するアセト酢酸エステル部分を有するラクタムポリマーを提供する。
【化３３】
2013539817.tif 000035
【００８２】
式中，ｘ，ｙ，およびｗは，各々独立して約１〜約４の整数である。
【００８３】
本発明は，さらに以下の構造を有するアセト酢酸エステル部分を有するラクタムポリマーを提供する。
【化３４】
2013539817.tif 000036
【００８４】
前記ラクタムモノマーは，Ｎ−ビニルピロリドン，Ｎ−ビニルバレロラクタム，Ｎ−ビニルカプロラクタム，およびＮ−ビニルホルムアミドから選択されてもよい。Ｎ−ビニルピロリドン，Ｎ−ビニルホルムアミド，およびＮ−ビニルカプロラクタムが好ましい。より好ましくは，前記ラクタムは，ビニルピロリドンまたはビニルカプロラクタムである。
【００８５】
別の態様では，前記新規な改良されたポリマーを含む種々の組成物の用途が提供され，当該用途は，接着剤，エアロゾル，農業組成物，再汚染防止剤，電池，飲料，殺生物剤，ブロックコポリマー，分岐コポリマー，セメンティング組成物，洗浄組成物，くし状コポリマー，塗膜組成物，導電材料，化粧品組成物，架橋剤，装飾顔料表面，歯科用組成物，洗剤，分散剤，薬剤，電子装置，カプセル封入，食品，グラフトコポリマー，ヘアスプレー，家庭−産業−機関（ＨＩ＆Ｉ），インクと塗膜（耐湿性インクジェット記録媒体としての使用に適している），層間接着剤，リソグラフィー溶液，膜添加組成物，金属加工液，油田組成物，塗料，紙，パーソナルケア組成物，医薬品，顔料添加剤，石こう，プラスチック，印刷物，反応性殺生物剤，屈折率調整剤，金属イオン封鎖剤，防汚組成物，帯電防止剤，ウッドケア組成物を含む。
【００８６】
パーソナルケア／化粧品および医薬品分野に属する組成物は，皮ふ（顔，頭皮，および唇を含む），髪，爪，および口腔の外観，様子，色，衛生，スタイルの変更，活性送達，向上，改良，改質に有効である。これらの組成物の多くの例および製品形態が知られている。これらの組成物は，利益をもたらすことができ，当該利益は，これらに限定されないが，ヘアスタイルの柔軟性，ヘアスタイルの耐久性，髪の耐湿性，着色および／または着色防止，湿潤，しわ取り，紫外線放射からの保護，防水性，耐水性，耐摩耗性，熱保護，粘着性，活性成分送達，虫歯予防，および／または耐歯肉炎保護を含む。そのため，これらの組成物は，以下の分野に分類されることがある：スキンケア，ヘアケア（スタイリングと非スタイリングの両方），サンケア，化粧品（カラー化粧品を含む），制汗剤，脱臭剤，口腔衛生，ならびに男性用および女性用の個人衛生／身だしなみ。いくつかの場合では，これらの利益とケア分野は，ほかと重複する。
【００８７】
スキンケア組成物は，身体，顔，手，唇，および／または頭皮に用いられるそれらの材料を含み，そして，安定，抗脂肪，保湿，栄養，洗浄，しわまたは黒子の低減または除去，調色，および／または浄化などの多くの理由のため有益である。また，それらは，消毒にも用いられる。
【００８８】
消費者は，活動後，子ども用，海辺，セルフ・タンニング，スポーツ（すなわち，防汗，防水，ランニング耐性，または追加のＵＶ吸収および／または酸化防止剤），敏感肌製品（すなわち，目および／または皮ふに低刺激，および／または無香および／または無染料），日常着，残留ヘアクリーム，ローション，スタイリング製品，およびヘアスプレーなどのサンケア分野で役立つ組成物の多くを識別することができる。通常，サンケア製品は，１以上のＵＶ活性成分を含み，それは，約１００ｎｍ〜約４００ｎｍの波長を有する放射を散乱，吸収，および／または反射する有機および無機材料である。一の態様では，前記サンケア製品は，ＵＶ−Ａおよび／またはＵＶ−Ｂ放射に対して保護する。約３２０ｎｍ〜約４００ｎｍのＵＶ−Ａ放射は，ＵＶスペクトルの中でも最も長い波長を有し，そのため，エネルギーが最も小さい。ＵＶ−Ａ線は，皮ふの日焼けを引き起こし得るが，それらは，特に敏感肌または太陽放射に継続的にさらされた肌の場合に有害変化も同様に引き起こしやすい。特に，ＵＶ−Ａ線は，肌の弾力性の喪失としわの出現を引き起こし，皮ふの早期老化に至る。約２９０ｎｍ〜約３２０ｎｍのＵＶ−Ｂ線は，短い波長を有し，それらの高いエネルギーが，有害となることもある紅斑と皮ふやけどを引き起こすことがある。あるいは，サンケア製品は，ＵＶ活性成分を除外してもよく，そして日焼けオイルまたは日焼け促進剤とされるものであってもよい。一部のサンケア組成物は，日にさらされた後に肌を和らげることを促進してもよく，および／または唇，髪，または目の周囲の用途のために配合されてもよい。セルフ・タンニング組成物は，十分な日光にさらされることを必要とせずに皮ふに色をつける製品であり，サンケア傘下にあたる。様々なサンケア製品形態は，液体から半流動体形態（例えば，ミルク，クリーム），ゲル，クリーム，ペーストなどのより粘度が高い形態，ならびに固体およびワックス状の形態まで及ぶ堅さが推定されるものを含む。また，サンケア製品は，エアロゾル，スプレー，ミスト，回転塗布式，ふき取り式の形態を取ってもよい。
【００８９】
ヘアケア組成物は，コンディショニング，保湿，補修，ヘアカラー，縮毛矯正に用いられるシャンプー，残留コンディショナーおよび洗い流すコンディショナー，ならびに，ホットオイルおよびワックスなどの強いコンディショナーおよびトリートメント，２イン１のシャンプー／コンディショナー組み合わせ製品，３イン１のシャンプー／コンディショナー／スタイリング剤を含む。ヘアケア製品の多くの種類は，エアロゾルスプレー，ポンプスプレー，ゲルスプレー，ムース，ゲル，ワックス，クリーム，ポマード，スプリッツ，パテ，ラッカー，縮毛矯正セラム，パーマ，弛緩薬および着色剤を含む形式で送達されてもよい。
【００９０】
カラー化粧品組成物は，フェイスメイク，アイメイク，マスカラ，リップおよびネイル製品を含む。フェイスメイク組成物は，ファンデーション（液体，固体，および半固体）−皮ふ着色クリーム，液体，スティック，化粧の下地として用いられるムース，口紅，フェイスパウダー，頬紅，ハイライター，フェイスブロンザー，コンシーラー，および２ウェイケーキ製品を含む。
【００９１】
パーソナルケア／化粧品は，また，アイメイク，マスカラ，アイライン，アイシャドウ，眉ペンシルおよびアイライナーを含む。リップ製品は，リップスティック，リップペンシル，リップグロス，透明ベースおよび着色薬用リップクリーム，ならびに頬および目に用いられる多機能カラースティックを含む。ネイル製品は，キューティクル柔軟剤およびネイル強化剤などのネイルワニス／エナメル，ネイルワニス除去剤，トリートメント，家庭用マニキュア製品を含む。
【００９２】
上にまとめたスキン，ヘア，およびサンケア組成物に加えて，本発明に関する前記ポリマーは，口腔組成物の用途もある。口腔組成物の非限定的な例は，歯磨き粉（歯磨きゲルを含む），義歯接着剤，漂白剤，麻酔剤，デンタルフロス，および関連製品を含む。これらの組成物は，ペースト，ゲル，クリーム，溶液，分散体，洗い流し液，フロス，エアロゾル，粉末，およびトローチ剤などの任意の製品形態を取ってもよい。
【００９３】
男性用および女性用の身だしなみ製品は，シェービング製品および洗面道具を含み，これらはドライまたはウェットシェービングのために皮ふおよび／または髪を整えるのに用いられることがある。加えて，これらの組成物は，皮ふの保湿，冷却，および／または和らげることを促進してもよい。様々な製品形態が公知であり，そのいくつかは，泡，ゲル，クリーム，スティック，オイル，溶液，付け薬，香油，エアロゾル，ミスト，スプレー，およびティッシュである。
【００９４】
前記ポリマーは，おむつ，失禁製品，女性用製品，およびほかの関連製品などの適切な用途において吸収剤など，ほかのパーソナルケア／化粧品用途にも用いることができる。
【００９５】
本明細書に記載の前記ポリマーは，泡，ゲル，ソルト，オイル，ボール，液体，粉末および真珠などの浴室およびシャワー組成物としての用途もある。また，棒状せっけん，ボディーソープ，シャワージェル，洗顔クリーム，ゲル，オイル，泡，スクラブおよびクリームも含まれる。このカテゴリーの自然の流れとして，これらの組成物は，手を洗浄するための液状せっけん，および手の除菌用ローションも含む。
【００９６】
本発明のポリマーは，１以上の追加のパーソナルケア／化粧品の許容可能な添加剤と組み合わせて用いてもよく，当該添加剤は，例えば，調整剤，保護剤から選択され，例えば，水溶性，脂溶性および水不溶性のＵＶフィルター，抗ラジカル剤，酸化防止剤，ビタミンおよびプロビタミン，固定剤，酸化剤，還元剤，染料，洗浄剤，アニオン性，カチオン性，非イオン性および両性の界面活性剤，増粘剤，香料，真珠光沢剤，安定剤，ｐＨ調整剤，フィルター，防腐剤，ヒドロキシ酸，様々なカチオン性，アニオン性および非イオン性のポリマー，カチオン性および非イオン性のポリエーテル結合ポリウレタン，植物油，鉱油，合成油，グリコールおよびグリセロールなどのポリオール，シリコーン，脂肪族アルコール，着色剤，漂白剤，強調剤ならびに金属イオン封鎖剤である。
【００９７】
いくつかの実施形態では，これらに限定されないが，安息香酸，ソルビン酸，デヒドロ酢酸，ピロクトンオラミン，ＤＭＤＭヒダントイン，ＩＰＢＣ，トリクロサン，ブロノポール，ホルムアルデヒド，イソチアゾリノン，硝酸塩／亜硝酸塩，パラベン，フェノキシエタノール，ソルビン酸カリウム，安息香酸ナトリウム，亜硫酸塩，および二酸化硫黄などの１以上の防腐剤および／または抗菌剤を加えることが好ましい。防腐剤の組み合わせを用いてもよい。
【００９８】
ほかの実施形態では，カプリリルグリコール，ヘキシレングリコール，ペンチレングリコール，エチルヘキシルグリセリン，カプリルヒドロキサム酸，およびグリセリルカプリレートなどから選択される防腐効能促進剤／溶媒を組み合わせることが望ましい。グリセリン，ブチレングリコール，プロピレングリコール，ソルビトール，マンニトール，およびキシリトールなどの保湿剤が加えられてもよい。アラビアゴムなどの多糖も同様に含まれていてもよい。米国特許出願公開第2010/0183532号明細書および国際公開2010/105050号に記載されている成分などの１以上のほかの成分を含むことが望ましく，その開示は本明細書に援用される。
【００９９】
これらの添加剤は，本発明に係る組成物中に，当該組成物の総重量に対して約０重量％〜約２０重量％の割合で存在してもよい。各添加剤の正確な量は，その特性とその機能に従い，当業者によって容易に決定され得る。
【０１００】
これらの共成分および多くのほかのものの例は，以下の文献中に見出すことができ，その各々は全体が本明細書に援用される：「Inventory and common nomenclature of ingredients employed in cosmetic products」（Official Journal of the European Union, 5.4.2006, L 97/1頁〜L 97/528頁）および「International Cosmetic Ingredient Dictionary and Handbook 13th edition」（ISBN: 1882621476, The Personal Care Products Council発行，2010年1月）。
【０１０１】
本発明のパーソナルケア／化粧品組成物では，任意の公知の調整剤が有用である。調整剤は，髪の化粧特性，特に，柔軟性，増粘性，ほぐれ，感触，および静電気を向上させるように作用し，液体，半固体，またはオイル，ワックス，もしくはゴムなどの固体形態でもよい。同様に，任意の公知の皮ふ変更剤が，本発明の組成物で有用である。調整剤の少数の例は，カチオン性ポリマー，カチオン性界面活性剤，およびカチオン性シリコーンを含む。調整剤は，合成油，鉱油，植物油，フッ素化もしくは過フッ素化オイル，天然もしくは合成ワックス，シリコーン，カチオン性ポリマー，タンパク質および加水分解タンパク質，セラミドタイプの化合物，カチオン性の界面活性剤，脂肪族アミン，脂肪酸およびこれらの誘導体，ならびにこれらの異なる化合物の組み合わせから選択されてもよい。
【０１０２】
合成油は，ポリブテン，ポリイソブテンおよびポリデセンなどのポリ−α−オレフィンなどのポリオレフィンを含む。前記ポリオレフィンは水素化されていてもよい。本発明の組成物での使用に好ましい鉱油は，ヘキサデカンおよびパラフィン油を含む。好ましい動物油および植物油は，ヒマワリ，トウモロコシ，大豆，アボカド，ホホバ，カボチャ，レーズン種子，ゴマ種子，くるみ油，魚油，グリセロールトリカプロカプリレート，パーセリンオイルまたは液体ホホバを含む。好ましい天然油または合成油は，ユーカリ，ラベンダー，ベチベル，リツェアクベバ，レモン，ビャクダン，ローズマリー，カモミール，サボリー，ナツメグ，シナモン，ヒソップ，キャラウェー，オレンジ，ゼラニウム，カデ，およびベルガモットを含む。好ましい天然および合成ワックスは，カルナバワックス，カンデリラワックス，アルファワックス，パラフィンワックス，オゾケライトワックス，オリーブワックスなどの植物ワックス，ライスワックス，水素化ホホバワックス，クロフサスグリフラワーワックスなどの絶対フラワーワックス，蜜蝋などの動物ワックス，改質蜜蝋（セラベリナ），海洋性ワックスおよびポリエチレンワックスなどのポリオレフィンワックスを含む。
【０１０３】
本発明に係る調整剤として用いてもよいカチオン性ポリマーは，洗剤で扱われる髪の化粧特性を向上させることが知られているものである。本明細書で使用する「カチオン性のポリマー」との表現は，カチオン性の基および／またはカチオン性の基にイオン化し得る基を有する任意のポリマーを指す。通常用いられるカチオン性のポリマーは，約５００〜５，０００，０００の間，例えば，１０００〜３，０００，０００の間の平均分子量を有する。カチオン性のポリマーは，ポリマーの主鎖または側鎖のいずれかの一部を形成し得る第１級，第２級，第３級，および／または第４級アミン基を含む単位を有するものの中から選択してもよい。有用なカチオン性のポリマーは，アクリルエステルもしくはメタクリルエステルまたはアミドから誘導されるホモポリマーおよびコポリマーなどの公知のポリアミン，ポリアミノアミド，およびポリマーの第４級ポリアンモニウム種を含む。
【０１０４】
前記コポリマーは，アクリルアミド，メタクリルアミド，ジアセトンアクリルアミド，アクリルアミドおよびメタクリルアミド，アクリル酸もしくはメタクリル酸またはこれらのエステル，ビニルピロリドンまたはビニルカプロラクタムなどのビニルラクタム，ならびにビニルエステルから誘導される１以上の単位を含んでいてもよい。特定の例は，硫酸ジメチルで，またはハロゲン化アルキルで四級化されたアクリルアミドおよびジメチルアミノエチルメタクリレートのコポリマー；アクリルアミドおよびメタクリロイルオキシエチルトリメチルアンモニウムクロリドのコポリマー；アクリルアミドおよびメタクリロイルオキシエチルトリメチルアンモニウムメトスルフェートのコポリマー；International Specialty Products社からGafquat（登録商標）の名前で販売されている製品など，任意に四級化されたビニルピロリドン／ジアルキルアミノアルキルアクリレートまたはメタクリレートのコポリマー；International Specialty Products社からGaffix（登録商標）VC 713の名前で販売されている製品など，ジメチルアミノエチルメタクリレート／ビニルカプロラクタム／ビニルピロリドンターポリマー；International Specialty Products社からStyleze（登録商標）CC-10の名前で市販されているビニルピロリドン／メタクリルアミドプロピルジメチルアミンコポリマー；International Specialty Products社からGafquat（登録商標）HS-100の名前で販売されているビニルピロリドン／四級化ジメチルアミノプロピルメタクリルアミドコポリマー；米国特許第6,207,778号に開示され，International Specialty Products社からStyleze（登録商標）W-20の名前で市販されているビニルピロリドン／ジメチルアミノプロピルメタクリルアミド／Ｃ９−Ｃ２４アルキルジメチルアミノプロピルメタクリル酸四級化ターポリマーを含む。
【０１０５】
トリメチルアンモニウム基で置換されたエポキシドと反応したヒドロキシエチルセルロース第４級アンモニウムなど，第４級アンモニウム基を有するセルロースエーテルの誘導体。
【０１０６】
セルロースコポリマーまたは，米国特許第4,131,576号に記載されているように，ヒドロキシアルキルセルロース，およびメタクリロイルエチルトリメチルアンモニウム，メタクリルアミドプロピルトリメチルアンモニウム，またはジメチルジアリルアンモニウムの塩でグラフトされたヒドロキシメチル−，ヒドロキシエチル−またはヒドロキシプロピル−セルロースなど，水溶性の第４級アンモニウムモノマーでグラフトされたセルロースの誘導体など，カチオン性セルロースの誘導体。
【０１０７】
米国特許第3,589,578号および第4,031,307号に記載されているようなカチオン性多糖，カチオン性トリアルキルアンモニウム基を有するガーゴムおよび，２，３−エポキシプロピルトリメチルアンモニウムなどの塩で改質されたガーゴム。
【０１０８】
ピペラジニル単位と，酸素原子，硫黄原子，窒素原子，または芳香環もしくはヘテロ環を有してもよい直鎖または分岐鎖のアルキレンもしくはヒドロキシアルキレン２価ラジカルとを含むポリマー，ならびに斯かるポリマーの酸化および／または四級化の生成物。
【０１０９】
酸化合物とポリアミンとの重縮合によって調製される水溶性ポリアミノアミド。これらのポリアミノアミドは網状であってもよい。
【０１１０】
ポリアルキレンポリアミンとポリカルボキシル酸との縮合と続く２官能剤によるアルキル化から得られるポリアミノアミドの誘導体。
【０１１１】
２つの第１級アミン基および少なくとも１つの第２級アミン基を有するポリアルキレンポリアミンと，オキシ二酢酸および炭素数３〜８の飽和脂肪族ジカルボン酸から選択されるジオキシカルボン酸との反応から得られるポリマー。斯かるポリマーは，米国特許第3,227,615号および第2,961,347号に記載されている。
【０１１２】
ジメチルジアリルアンモニウムクロリドのホモポリマーおよびジアリルジメチルアンモニウムクロリドとアクリルアミドとのコポリマーなど，アルキルジアリルアミンまたはジアルキルジアリルアンモニウムのシクロポリマー。
【０１１３】
ヘキサジメトリンクロリドなど，第４級ジアンモニウムポリマー。この種類のポリマーは，特に，米国特許第2,273,780号,第2,375,853号,第2,388,614号,第2,454,547号,第3,206,462号,第2,261,002号,第2,271,378号,第3,874,870号,第4,001,432号,第3,929,990号,第3,966,904号,第4,005,193号,第4,025,617号,第4,025,627号,第4,025,653号,第4,026,945号,および第4,027,020号に記載されている。
【０１１４】
例えば，Miranol社から販売されているMirapol（登録商標） A 15, Mirapol（登録商標） AD1, Mirapol（登録商標） AZ1, and Mirapol（登録商標） 175 製品を含む第４級ポリアンモニウムポリマー。
【０１１５】
ＢＡＳＦ社からLuviquat（登録商標）FC 905, FC 550, およびFC 370の名前で販売されている製品など，ビニルピロリドンおよびビニルイミダゾールの第４級ポリマー。
【０１１６】
第４級ポリアミン。
【０１１７】
当技術分野で公知の網状ポリマー。
【０１１８】
本発明の状況で用いてもよいほかのカチオン性ポリマーは，カチオン性タンパク質または加水分解カチオン性タンパク質，ポリエチレンイミンなどのポリアルキレンイミン，ビニルピリジンまたはビニルピリジニウム単位を有するポリマー，ポリアミンとエピクロルヒドリンとの縮合物，第４級ポリウレタン，およびキチンの誘導体である。一の態様では，前記カチオン性ポリマーは，第４級セルロースエーテルの誘導体，ジメチルジアリルアンモニウムクロリドのホモポリマーおよびコポリマー，ビニルピロリドンおよびビニルイミダゾールの第４級ポリマー，ならびにこれらの混合物であってもよい。
【０１１９】
前記調整剤は，調整剤として有用であることが当業者に公知な任意のシリコーンであってもよい。本発明に係る使用に好ましいシリコーンは，前記組成物に不溶なポリオルガノシロキサンを含む。前記シリコーンは，オイル，ワックス，ポリマー，またはゴムの形態で存在してもよい。それらは，揮発性であってもよいし，不揮発性であってもよい。前記シリコーンは，ポリアルキルシロキサン，ポリアリールシロキサン，ポリアルキルアリールシロキサン，シリコーンゴムおよびポリマー，および有機官能基によって修飾されたポリオルガノシロキサン，ならびにこれらの混合物から選択されてもよい。好ましいポリアルキルシロキサンは，末端トリメチルシリル基または末端ジメチルシラノール基（ジメチコノール）を有するポリジメチルシロキサンおよびポリアルキル（Ｃ１〜Ｃ２０）シロキサンを含む。好ましいポリアルキルアリールシロキサンは，直鎖または分岐の，ポリジメチルメチルフェニルシロキサンおよびポリジメチルジフェニルシロキサンを含む。本発明での使用に好ましいシリコーンゴムは，単独または溶媒と混合して用いられる，数平均分子量が２００，０００〜１，０００，０００の間のポリジオルガノシロキサンを含む。例は，ポリメチルシロキサン，ポリジメチルシロキサン／メチルビニルシロキサンゴム，ポリジメチルシロキサン／ジフェニルシロキサン，ポリジメチルシロキサン／フェニルメチルシロキサンおよびポリジメチルシロキサン／ジフェニルシロキサン／メチルビニルシロキサンを含む。好ましいシリコーンポリマーは，ジメチル／トリメチルシロキサン構造を有するシリコーンおよびトリメチルシロキシシリケートタイプのポリマーを含む。本発明での使用に好ましいオルガノ修飾シリコーンは，これまでに説明され，かつ，炭化水素ラジカルおよびグラフトシリコーン化ポリマーを用いて付加された１以上のオルガノ官能基を有するシリコーンを含む。一の実施形態では，前記シリコーンは，アミノ官能化シリコーンである。前記シリコーンは，エマルション，ナノエマルション，またはマイクロエマルションの形態で用いてもよい。
【０１２０】
前記調整剤は，タンパク質または加水分解カチオン性もしくは非カチオン性タンパク質であってもよい。これらの化合物の例は，トリエチルアンモニウム基を有する加水分解コラーゲン，トリメチルアンモニウムおよびトリメチルステアリルアンモニウムクロリド基を有する加水分解コラーゲン，トリメチルベンジルアンモニウム基を有する加水分解動物性タンパク質（ベンジルトリモニウム加水分解動物性タンパク質），少なくとも１つのＣ１〜Ｃ１８アルキルを有するポリペプチド鎖に，第４級アンモニウムの基を有する加水分解タンパク質を含む。加水分解タンパク質は，Croquat（登録商標）Ｌ（前記第４級アンモニウム基がＣ１２アルキル基を含む），Croquat（登録商標）Ｍ（前記第４級アンモニウム基がＣ１０〜Ｃ１８アルキル基を含む）Croquat（登録商標）Ｓ（前記第４級アンモニウム基がＣ１８アルキル基を含む）およびCrotein Q（前記第４級アンモニウム基が少なくとも１つのＣ１〜Ｃ１８アルキル基を含む）を含む。これらの製品は，Croda社から販売されている。前記調整剤は，ココジモニウム加水分解小麦タンパク質，ラウルジモニウム加水分解小麦タンパク質およびステアルジモニウム加水分解小麦タンパク質などの小麦，トウモロコシ，または大豆タンパク質などの四級化された植物性タンパク質を含んでいてもよい。
【０１２１】
前記調整剤は，セラミド，グリコセラミド，疑似セラミド，またはネオセラミドなどのセラミドタイプの化合物であってもよい。これらの化合物は，天然物であってもよいし，合成物であってもよい。前記セラミドタイプの化合物は，例えば，係属中の独国特許出願公開第4424530号明細書，独国特許出願公開第4424533号明細書，独国特許出願公開第4402929号明細書，独国特許出願公開第4420736号明細書，国際公開第95/23807号，国際公開第94/07844号，欧州特許出願公開第0646572号明細書，国際公開第95/16665号，仏国特許出願公開第2673179号明細書，欧州特許出願公開第0227994号明細書，国際公開第94/07844号，国際公開第94/24097号，および国際公開第94/10131号に記載されている。本発明で有用なセラミドタイプの化合物は，２−Ｎ−リノレオイルアミノ−オクタデカン−１，３−ジオール，２−Ｎ−オレオイルアミノ−オクタデカン−１，３−ジオール，２−Ｎ−パルミトイルアミノ−オクタデカン−１，３−ジオール，２−Ｎ−ステアロイルアミノ−オクタデカン−１，３−ジオール，２−Ｎ−ベヘノイルアミノ−オクタデカン−１，３−ジオール，２−Ｎ−［２−ヒドロキシ−パルミトイル］−アミノ−オクタデカン−１，３−ジオール，２−Ｎ−ステアロイルアミノ−オクタデカン−１，３，４−トリオール，Ｎ−ステアロイルフィトスフィンゴシン，２−Ｎ−パルミトイルアミノ−ヘキサデカン−１，３−ジオール，ビス−（Ｎ−ヒドロキシエチル  Ｎ−セチル）マロンアミド，セチル酸のＮ（２−ヒドロキシエチル）−Ｎ−（３−セトキシル−２−ヒドロキシプロピル）アミド，Ｎ−ドコサノイル  Ｎ−メチル−Ｄ−グルカミンおよび斯かる化合物の混合物を含む。
【０１２２】
前記調整剤は，任意にポリオキシアルキレン化された第１級，第２級，第３級脂肪族アミンの塩，第４級アンモニウム塩，イミダゾリンの誘導体，またはアミンオキシドなどのカチオン性界面活性剤であってもよい。好ましい例は，これらに限定されないが，セトリモニウムクロリド，ジセチルジモニウムクロリド，ベヘントリモニウムメト硫酸塩などの，クロリド，メト硫酸塩，トシレートなどのカウンターイオンを有するモノ−，ジ−，またはトリ−アルキル第４級アンモニウム化合物を含む。上述したポリマーと併せた第４級アンモニウム化合物の存在は，静電気を低減し，乾燥状態での髪の梳きを良くする。また，前記ポリマーは，前記第４級アンモニウム化合物の髪の基質上への沈着を高め，それにより髪の調整効果を高める。
【０１２３】
前記調整剤は，ステアラミドプロピルジメチルアミンなどのドデシル，セチルまたはステアリルアミンなどの調整剤として有用であることが公知の任意の脂肪族アミンであってもよい。前記調整剤は，調整剤として有用であることが公知の脂肪酸，またはその誘導体であってもよい。好ましい脂肪酸は，ミリスチン酸，パルミチン酸，ステアリン酸，ベヘン酸，オレイン酸，リノール酸，およびイソステアリン酸を含む。前記脂肪酸の誘導体は，モノ−，ジ−，トリ−およびテトラ−カルボン酸を含むカルボン酸エステルを含む。
【０１２４】
前記調整剤は，フッ素化または過フッ素化オイルであってもよい。フッ素化オイルは，欧州特許出願公開第486135号明細書に記載されているパーフルオロポリエーテルおよび国際公開第93/11103号に記載されているフッ化炭化水素化合物を含む。また，前記フッ素化オイルは，パーフルオロトリブチルアミンなどのフルオロアミンなどのフッ化炭素，パーフルオロデカヒドロナフタレンなどのフッ素化炭化水素，フルオロエステル，およびフルオロエーテルであってもよい。２以上の調整剤の混合物を用いてもよい。
【０１２５】
前記調整剤は，最終組成物の総重量に基づいて約0.001重量％〜約20重量％，さらに約0.01重量％〜約10重量％，特に約0.1重量％〜約3重量％の量で存在してもよい。前記本発明のパーソナルケア／化粧品組成物は，角質物質に対する自然の物理的および／または化学的攻撃の分解作用を防ぐまたは制限するために，上述したポリマーと組み合わせて１以上の保護剤を含んでいてもよい。
【０１２６】
前記保護剤は，水溶性，脂溶性および水不溶性のＵＶフィルター，抗ラジカル剤，酸化防止剤，ビタミンおよびプロビタミンから選択されてもよい。上述したカチオン性ポリマーは，これらの物質の髪または皮ふ基質への沈着を高め，ＵＶダメージへの髪の保護を高める。有機ＵＶフィルター（紫外線を除去する系）は，シリコン化または非シリコン化の水溶性または脂溶性フィルター，および表面が処理されていてもよい鉱物酸化物粒子から選択される。水溶性有機ＵＶフィルターは，パラ−アミノ安息香酸およびその塩，アンスラニル酸およびその塩，サリチル酸およびその塩，ヒドロキシケイ皮酸およびその塩，ベンゾチアゾールのスルホン誘導体，ベンズイミジゾール，ベンズオキサゾールおよびその塩，ベンゾフェノンのスルホン誘導体およびその塩，ベンジリデンカンファーのスルホン誘導体およびその塩，第４級アミンで置換されたベンジリデンカンファーのスルホン誘導体およびその塩，フタリデン−カンファスルホン酸の誘導体およびその塩，ベンゾトリアゾールのスルホン誘導体，ならびにこれらの混合物から選択されてもよい。紫外線に対する光線防御特性を有する親水性ポリマーを用いてもよい。これらは，ベンジリデンカンファーおよび／またはベンゾトリアゾール基を有するポリマーを含む。
【０１２７】
好ましい脂溶性有機ＵＶフィルターは，パラ−アミノ安息香酸のエステルまたはアミドなどのパラ−アミノ安息香酸の誘導体；サリチル酸の誘導体；ベンゾフェノンの誘導体；ジベンゾイルメタンの誘導体；ジフェニルアクリレートの誘導体；ベンゾフランの誘導体；１以上のシリコ−有機残基を有するＵＶフィルターポリマー；ケイ皮酸のエステル；カンファーの誘導体；トリアニリノ−ｓ−トリアジンの誘導体；ウロカニン酸のエチルエステル；ベンゾトリアゾール；ヒドロキシフェニルトリアジンの誘導体；ビス−レゾルシノール−ジアルキルアミノトリアジン；およびこれらの混合物を含む。前記脂溶性（または親油性）有機ＵＶフィルターは，サリチル酸オクチル；４−ｔｅｒｔ−ブチル−４’メトキシジベンゾイルメタン；オクトクリレン；４−メトキシケイ皮酸塩；２−エチルヘキシル［２−エチルヘキシル  ４−メトキシケイ皮酸塩］；および２−（２Ｈ−ベンゾトリアゾール−２−イル）−４−メチル−６−［２−メチル−３−［１，３，３，３−テトラメチル−１−［（トリメチルシリル）オキシ］ジシロキサニル］プロピニル］フェノールから選択されてもよい。有用となり得るほかのＵＶフィルターは，２−ヒドロキシ−４−メトキシベンゾフェノン−５−スルホン酸，２−ヒドロキシ−４−メトキシベンゾフェノンなどのベンゾフェノンの誘導体，ポリジメチル／メチル（３（４−（２，２−ビス−エトキシカルボニルビニル）−フェノキシ）−プロペニル）シロキサンなどのベンザルマロネートの誘導体，ｂ−ｂ’カンファースルホン［１−４ジビニルベンゼン］酸などのベンジリデンカンファーの誘導体および２−フェニル−ベンズイミダゾール−５−スルホン酸などのベンズイミダゾールの誘導体である。水不溶性ＵＶフィルターは，様々な鉱物酸化物を含む。前記鉱物酸化物は，酸化チタン，酸化亜鉛，および酸化セリウムから選択されてもよい。前記鉱物酸化物は，超微細なナノ粒子の形態で用いてもよい。例えば，前記ＵＶフィルターは，Escalol（登録商標）HP-610（ジメチルパブアミドプロピルラウリルジモニウムトシレートおよびプロピレングリコールステアレート）またはCrodasorb HP (ポリクオタニウム59)を含んでいてもよい。
【０１２８】
前記酸化防止剤または抗ラジカル剤は，ＢＨＡ（ｔｅｒｔ−ブチル−４−ヒドロキシアニソール），ＢＨＴ（２，６−ジ−ｔｅｒｔ−ブチル−ｐ−クレゾール），ＴＢＨＱ（ｔｅｒｔ−ブチルヒドロキノン）などのフェノール，プロアントシアノオリゴマーなどのポリフェノール，フラボノイド，テトラアミノピペリジンなどのヒンダードアミン，エリソルビン酸，スペルミンなどのポリアミン，システイン，グルタチオン，スーパーオキシドジスムターゼ，およびラクトフェリンから選択されてもよい。
【０１２９】
前記ビタミンは，アスコルビン酸（ビタミンＣ），ビタミンＥ，ビタミンＥアセテート，ビタミンＥホスフェート，Ｂ３およびＢ５などのＢビタミン，ビタミンＰＰ，ビタミンＡ，およびこれらの誘導体から選択されてもよい。前記プロビタミンは，パンテノールおよびレチノールから選択されてもよい。
【０１３０】
前記保護剤は，最終組成物の総重量の約0.001重量％〜約20重量％，さらに約0.01重量％〜約10重量％，特に約0.1重量％〜約5重量％の量で存在してもよい。
【０１３１】
本発明の組成物は，上述したポリマーと組み合わせて固定剤を含んでいてもよい。前記固定剤は，以下の式の不飽和カルボンモノ−またはポリ酸から誘導されるカルボン単位を含むポリマーから選択されるアニオン性ポリマーであってもよい。
【化３５】
2013539817.tif 000037
【０１３２】
式中，ｎは，０〜１０の整数であり，Ａ１は，メチレン基を表し，前記不飽和基の炭素原子に，または，ｎが１より大きい場合は酸素もしくは硫黄などのヘテロ原子によって隣接するメチレン基に，任意に結合し，Ｒ７は，水素原子，フェニルまたはベンジル基を表し，Ｒ８は，水素原子，低級アルキルまたはカルボキシル基を表し，Ｒ９は，水素原子，低級アルキル，−ＣＨ２−ＣＯＯＨ，フェニルまたはベンジル基，および，ビニルスルホン単位，スチレンスルホン単位，アクリルアミドアルキルスルホン単位などのスルホン酸から誘導される単位を含むポリマーを表す。
【０１３３】
前記固定剤は，以下から誘導される繰り返し単位を含む前記ポリマーから選択される両性ポリマーであってもよい。
【０１３４】
その窒素原子上にアルキルラジカルが置換されたアクリルアミドまたはメタクリルアミドから選択される少なくとも１つのモノマー，
【０１３５】
１以上の反応性カルボキシル基を有する少なくとも１つの酸性コポリマー，および
【０１３６】
アクリル酸およびメタクリル酸の第１級，第２級，第３級，および第４級アミノ置換基を有するエステルならびにジメチルアミノエチルメタクリレートと硫酸ジメチルまたは硫酸ジエチルとの四級化の生成物などの塩基性コモノマー。
【０１３７】
前記固定剤は，ポリアルキルオキサゾリン；ビニルアセテートホモポリマー；酢酸ビニルおよびアクリルエステルコポリマー；酢酸ビニルおよびエチレンコポリマー；酢酸ビニルおよびマレインエステルコポリマー；ポリエチレンおよびマレイン酸無水物コポリマー；アルキルアクリレートのホモポリマー；アルキルメタクリレートのホモポリマー；アクリルエステルのコポリマー；アルキルアクリレートおよびアルキルメタクリレートのコポリマー；アクリロニトリルと，ブタジエンおよびアルキル（メタ）アクリレートから選択される非イオン性モノマーとのコポリマー；アルキルアクリレートおよびウレタンのコポリマー；ならびにポリアミドから選択される非イオン性ポリマーであってもよい。前記固定剤は，官能化もしくは非官能化された，シリコーンまたは非シリコーンポリウレタンであってもよい。前記固定ポリマーは，ポリシロキサン部分と，非シリコーン有機鎖を含む部分と含み，その２つの部分の一方がポリマーの主鎖を形成し，他方がその主鎖にグラフトされている，グラフト化シリコーン型のポリマーであってもよい。
【０１３８】
前記固定剤は，前記組成物中に，約0.1％〜約10％，例えば，約0.5％〜約5％の相対重量濃度で存在してもよい。
【０１３９】
本発明のパーソナルケア／化粧品組成物は，上述したポリマーと組み合わせて酸化剤を含んでいてもよい。前記酸化剤は，任意に対応するドナーまたは補助因子を有する，過酸化水素，過酸化尿素，アルカリ金属臭素酸塩，ヘキサシアノ鉄酸塩，過酸基塩，および酸化還元酵素の群から選択されてもよい。例えば，前記酸化剤は，過酸化水素であってもよい。前記酸化剤は，滴定濃度が１〜４０容量に変化する過酸化水素水の溶液であってもよい。
【０１４０】
本発明のパーソナルケア／化粧品組成物は，上述したポリマーと組み合わせて少なくとも１つの還元剤を，前記組成物の総重量の約0.01％〜約30％，特に約0.05％〜約20％の量で含んでいてもよい。前記還元剤は，システインなどのチオール，チオグリコール酸，チオ乳酸，それらの塩およびエステル，システアミン，およびその塩または亜硫酸塩から選択されてもよい。漂白用の組成物の場合，アスコルビン酸，その塩およびそのエステル，エリソルビン酸，その塩およびそのエステル，ヒドロキシメタンスルフィン酸ナトリウムなどのスルフィン酸塩を用いることができる。
【０１４１】
本発明のパーソナルケア／化粧品組成物は，上述したポリマーと組み合わせて染料を含んでいてもよい。前記染料は，中性酸またはカチオン性ニトロベンゼン染料，中性酸またはカチオン性アゾ染料，キノン染料，中性酸またはカチオン性アントラキノン染料，アジン染料，トリアリールメタン染料，インドアミン染料および天然染料からなる群より選択されてもよい。前記染料は，前記組成物の総重量に基づいて約0.001％〜約20％，特に，約0.005％〜約10％の濃度で存在してもよい。
【０１４２】
本発明のパーソナルケア／化粧品組成物は，上述したポリマーと組み合わせて少なくとも１つの両性ポリマーまたはカチオン性ポリマーを含んでいてもよい。好ましいカチオン性ポリマーは，以下の式（Ｗ）および（Ｕ）に相当する繰り返し単位を含むポリ（４級アンモニウム）を含む。
【化３６】
2013539817.tif 000038
【０１４３】
好ましい両性ポリマーは，少なくとも１つのアクリル酸およびモノマーとしてジメチルジアリルアンモニウム塩を有するコポリマーを含む。前記カチオン性または両性ポリマーまたはポリマーは，前記組成物の総重量の約0.01重量％〜約10重量％，さらに，約0.05重量％〜約5重量％，特に，約0.1重量％〜約3重量％の量で存在してもよい。
【０１４４】
加えて，前記パーソナルケア／化粧品組成物は，上述したポリマーと組み合わせて少なくとも１つの界面活性剤を含んでいてもよい。前記界面活性剤は，前記組成物の総重量の約0.1重量％〜約60重量％，さらに，約1重量％〜40重量％，特に，約5重量％〜約30重量％の量で存在してもよい。前記界面活性剤は，パーソナルケア／化粧品組成物において，有用であることが知られているアニオン性，両性，もしくは非イオン性界面活性剤，またはこれらの混合物から選択されてもよい。
【０１４５】
１以上の好ましい増粘剤または粘度上昇剤が，上述したポリマーと組み合わせて，本発明のパーソナルケア／化粧品組成物に含まれていてもよい。好ましい増粘剤および／または粘度上昇剤は，以下のものを含む：アセトアミドＭＥＡ；アクリルアミド／エタアルコニウムクロリドアクリレートコポリマー；アクリルアミド／エチルトリモニウムクロリドアクリレート／エタアルコニウムクロリドアクリレートコポリマー；アクリルアミドコポリマー；アクリルアミド／ナトリウムアクリレートコポリマー；アクリルアミド／ナトリウムアクリロイルジメチルタウレートコポリマー；アクリレート／アセトアセトキシエチルメタクリレートコポリマー；アクリレート／ベヘネス−２５メタクリレートコポリマー；アクリレート／Ｃ１０−３０アルキルアクリレートクロスポリマー；アクリレート／セテス−２０イタコネートコポリマー；アクリレート／セテス−２０メタクリレートコポリマー；アクリレート／ラウレス−２５メタクリレートコポリマー；アクリレート／パルメス−２５アクリレートコポリマー；アクリレート／パルメス−２５イタコネートコポリマー；アクリレート／ステアレス−５０アクリレートコポリマー；アクリレート／ステアレス−２０イタコネートコポリマー；アクリレート／ステアレス−２０メタクリレートコポリマー；アクリレート／ステアリルメタクリレートコポリマー；アクリレート／ビニルイソデカノエートクロスポリマー；アクリル酸／アクリロニトロゲンコポリマー；アジピン酸／メチルＤＥＡクロスポリマー；寒天；アガロース；アルカリゲネス多糖類；アルギン；アルギン酸；アーモンドアミドＤＥＡ；アーモンドアミドプロピルベタイン；アルミニウム／マグネシウム水酸化ステアレート；アンモニウムアクリレート／アクリロニトロゲンコポリマー；アンモニウムアクリレートコポリマー；アンモニウムアクリロイルジメチルタウレート／ビニルホルムアミドコポリマー；アンモニウムアクリロイルジメチルタウレート／ＶＰコポリマー；アンモニウムアルギネート，アンモニウムクロリド；アンモニウムポリアクリロイルジメチルタウレート；アンモニウムサルフェート；アミロペクチン；アプリコットアミドＤＥＡ；アプリコットアミドプロピルベタイン；アラキルアルコール；アラキルグリコール；ナンキンマメ（ピーナツ）粉；アスコルビルメチルシラノールペクチネート；レンゲグミファーゴム；アタパルジャイト；アヴィーナサティヴァ（カラスムギ）穀粒粉；アボカドアミドＤＥＡ；アボカドアミドプロピルベタイン，アゼルアミドＭＥＡ；ババスアミドＤＥＡ；ババスアミドＭＥＡ；ババスアミドプロピルベタイン；ベヘンアミドＤＥＡ；ベヘンアミドＭＥＡ，ベヘンアミドプロピルベタイン；ベヘニルベタイン；ベントナイト；ブトキシキトサン，ジャケツイバラスピノザゴム；カルシウムアルギネート；カルシウムカルボキシメチルセルロース；カルシウムカラゲナン；カルシウムクロリド；カルシウムカリウムカルボマー；カルシウムスターチオクテニルスクシネート；Ｃ２０−４０アルキルステアレート；カノールアミドプロピルベタイン；カプルアミドＤＥＡ；カプリル／カプルアミドプロピルベタイン；カルボマー；カルボキシブチルキトサン；カルボキシメチルセルロースアセテートブチレート；カルボキシメチルキチン；カルボキシメチルキトサン；カルボキシメチルデキストラン；カルボキシメチルヒドロキシエチルセルロース；カルボキシメチルヒドロキシプロピルガー；カルニチン；セルロースアセテートプロピオネートカルボキシレート；セルロースゴム；セラトニア長角果ゴム；セテアリルアルコール；セチルアルコール；セチルババスエート；セチルベタイン；セチルグリコール；セチルヒドロキシエチルセルロース；キミルアルコール；コレステロール／ＨＤＩ／プルランコポリマー；コレステリルヘキシルジカルバメートプルラン；シトラスオーランティアムダルシス（オレンジ）皮抽出物；コカミドＤＥＡ；コカミドＭＥＡ；コカミドＭＩＰＡ；コカミドエチルベタイン；コカミドプロピルベタイン；コカミドプロピルヒドロキシスルタイン；ココ−ベタイン；ココ−ヒドロキシスルタイン；ココナツアルコール；ココ／オレアミドプロピルベタイン；ココ−スルタイン；ココイルサルコシンアミドＤＥＡ；コーンアミド／コカミドＤＥＡ；コーンアミドＤＥＡ；クロスカルメロース；架橋バチルス／グルコース／ナトリウムグルタメート酵素；クアスタマメテトラゴナルオバ（ガー）ゴム；デシルアルコール；デシルベタイン；デヒドロキサンタンゴム；デキストリン；ジベンジリデンソルビトール；ジエタノールアミノオレアミドＤＥＡ；ジグリコール／ＣＨＤＭ／イソフタレート／ＳＩＰコポリマー；ジヒドロアビエチルベヘネート；二水素化獣脂ベンジルモニウムヘクトライト；ジヒドロキシアルミニウムアミノアセテート；ジメチコン／ＰＥＧ−１０クロスポリマー；ジメチコン／ＰＥＧ−１５クロスポリマー；ジメチコンプロピルＰＧ−ベタイン；ジメチルアクリルアミド／アクリル酸／ポリスチレンエチルメタクリレートコポリマー；ジメチルアクリルアミド／ナトリウムアクリロイルジメチルタウレートクロスポリマー；ジステアレス−１００ＩＰＤＩ；ＤＭＡＰＡアクリレート／アクリル酸／アクリロニトリゲンコポリマー；エルカミドプロピルヒドロキシスルタイン；エチレン／ナトリウムアクリレートコポリマー；ゼラチン；ジェランゴム；グリセリルアルギネート；グリシン・ダイズ（大豆）粉；ガーヒドロキシプロピルトリモニウムクロリド；ヘクトライト；ヒアルロン酸；ケイ酸；水素化ジャガイモデンプン；水素化獣脂；水素化獣脂アミドＤＥＡ；水素化獣脂ベタイン；ヒドロキシブチルメチルセルロース；ヒドロキシエチルアクリレート／ナトリウムアクリロイルジメチルタウレートコポリマー；ヒドロキシエチルセルロース；ヒドロキシエチルキトサン；ヒドロキシエチルエチルセルロース；ヒドロキシエチルステアルアミド−ＭＩＰＡ；ヒドロキシラウリル／ヒドロキシミリスチルベタイン；ヒドロキシプロピルセルロース；ヒドロキシプロピルキトサン；ヒドロキシプロピルエチレンジアミンカルボマー；ヒドロキシプロピルガー；ヒドロキシプロピルメチルセルロース；ヒドロキシプロピルメチルセルロースステアロキシエーテル；ヒドロキシプロピルスターチ；ヒドロキシプロピルスターチホスフェート；ヒドロキシプロピルキサンタンゴム；ヒドロキシステアルアミドＭＥＡ；イソブチレン／ナトリウムマレエートコポリマー；イソステアルアミドＤＥＡ；イソステアルアミドＭＥＡ；イソステアルアミドＭＩＰＡ；イソステアルアミドプロピルベタイン；ラクトアミドＭＥＡ；ラノリンアミドＤＥＡ；ラウリルアミドＤＥＡ；ラウリルアミドＭＥＡ；ラウリルアミドＭＩＰＡ；ラウリルアミド／ミリストアミドＤＥＡ；ラウリルアミドプロピルベタイン；ラウリルアミドプロピルヒドロキシスルタイン；ラウリミノビスプロパンジオール；ラウリルアルコール；ラウリルベタイン；ラウリルヒドロキシスルタイン；ラウリル／ミリスチルグリコールヒドロキシプロピルエーテル；ラウリルスルタイン；レシチンアミドＤＥＡ；リノレアミドＤＥＡ；リノレアミドＭＥＡ；リノレアミドＭＩＰＡ；リチウムマグネシウムシリケート；リチウムマグネシウムナトリウムシリケート；マクロシスチスピリフェラ（ケルプ）；マグネシウムアルギネート；マグネシウム／アルミニウム／水酸化物／カルボネート；マグネシウムアルミニウムシリケート；マグネシウムシリケート；マグネシウムトリシリケート；メトキシＰＥＧ−２２／ドデシルグリコールコポリマー；メチルセルロース；メチルエチルセルロース；メチルヒドロキシエチルセルロース；微結晶セルロース；ミルクアミドプロピルベタイン；ミンクアミドＤＥＡ；ミンクアミドプロピルベタイン；ＭＩＰＡ−ミリステート；モントモリロナイト；モロッコ溶岩クレイ；ミリストアミドＤＥＡ；ミリストアミドＭＥＡ；ミリストアミドＭＩＰＡ；ミリストアミドプロピルベタイン；ミリストアミドプロピルヒドロキシスルタイン；ミリスチルアルコール；ミリスチルベタイン；納豆ゴム；ノンオキシニルヒドロキシエチルセルロース；オートアミドＭＥＡ；オートアミドプロピルベタイン；オクタコサニルグリコールイソステアレート；オクタデセン／ＭＡコポリマー；オレアミドＤＥＡ；オレアミドＭＥＡ；オレアミドＭＩＰＡ；オレアミドプロピルベタイン；オレアミドプロピルヒドロキシスルタイン；オレイルベタイン；オリーブアミドＤＥＡ；オリーブアミドプロピルベタイン；オリーブアミドＭＥＡ；パームアミドＤＥＡ；パームアミドＭＥＡ；パームアミドＭＩＰＡ；パームアミドプロピルベタイン；パルミトアミドＤＥＡ；パルミトアミドＭＥＡ；パルミトアミドプロピルベタイン；パームカーネルアルコール；パームカーネルアミドＤＥＡ；パームカーネルアミドＭＥＡ；パームカーネルアミドＭＩＰＡ；パームカーネルアミドプロピルベタイン；ピーナツアミドＭＥＡ；ピーナツアミドＭＩＰＡ；ペクチン；ＰＥＧ−８００；ＰＥＧ−クロスポリマー；ＰＥＧ−１５０／デシルアルコール／ＳＭＤＩコポリマー；ＰＥＧ−１７５ジイソステアレート；ＰＥＧ−１９０ジステアレート；ＰＥＧ−１５グリセリルトリステアレート；ＰＥＧ−１４０グリセリルトリステアレート；ＰＥＧ−２４０／ＨＤＩコポリマービス−デシルテトラ−デセス−２０エーテル；ＰＥＧ−１００／ＩＰＤＩコポリマー；ＰＥＧ−１８０／ラウレス−５０／ＴＭＭＧコポリマー；ＰＥＧ−１０／ラウリルジメチコンクロスポリマー；ＰＥＧ−１５／ラウリルジメチコンクロスポリマー；ＰＥＧ−２Ｍ；ＰＥＧ−５Ｍ；ＰＥＧ−７Ｍ；ＰＥＧ−９Ｍ；ＰＥＧ−１４Ｍ；ＰＥＧ−２０Ｍ；ＰＥＧ−２３Ｍ；ＰＥＧ−２５Ｍ；ＰＥＧ−４５Ｍ；ＰＥＧ−６５Ｍ；ＰＥＧ−９０Ｍ；ＰＥＧ−１１５Ｍ；ＰＥＧ−１６０Ｍ；ＰＥＧ−１８０Ｍ；ＰＥＧ−１２０メチルグルコーストリオレエート；ＰＥＧ−１８０／オクトキシノール−４０／ＴＭＭＧコポリマー；ＰＥＧ−１５０ペンタエリスリチルテトラステアレート；ＰＥＧ−４アブラナ種子アミド；ＰＥＧ−１５０／ステアリルアルコール／ＳＭＤＩコポリマー；アズキ種子粉；ゲッカコウ抽出物；ポリアクリレート−３；ポリアクリル酸；ポリシクロペンタジエン；ポリエーテル−１；ポリエチレン／イソプロピルマレエート／ＭＡコポリオール；ポリグリセリル−３ジシロオキサンジメチコン；ポリグリセリル−３ポリジメチルシロキシエチルジメチコン；ポリメタクリル酸；ポリクオタニウム−５２；ポリビニルアルコール；カリウムアルギネート；カリウムアルミニウムポリアクリレート；カリウムカルボマー；カリウムカラゲナン；カリウムクロリド；カリウムパルメート；カリウムポリアクリレート；カリウムサルフェート；改質ジャガイモデンプン；ＰＰＧ−２コカミド；ＰＰＧ−１ヒドロキシエチルカプリルアミド；ＰＰＧ−２ヒドロキシエチルコカミド；ＰＰＧ−２ヒドロキシエチルココ／イソステアルアミド；ＰＰＧ−３ヒドロキシエチルソイアミド；ＰＰＧ−１４ラウレス−６０ヘキシルジカルバメート；ＰＰＧ−１４ラウレス−６０イソホリルジカルバメート；ＰＰＧ−１４パルメス−６０ヘキシルジカルバメート；プロピレングリコールアルギネート；ＰＶＰ／デセンコポリマー；ＰＶＰモントモリロナイト；クインスシード；ピルスマル（リンゴ）繊維；リゾビアンゴム；ライスブランアミドＤＥＡ；リシノールアミドＤＥＡ；リシノールアミドＭＥＡ；リシノールアミドＭＩＰＡ；リシノールアミドプロピルベタイン；リシノール酸／アジピン酸／ＡＥＥＡコポリマー；ノイバラフラワーワックス；菌核ゴム；セサミドＤＥＡ；セサミドプロピルベタイン；ナトリウムアクリレート／アクリロイルジメチルタウレートコポリマー；ナトリウムアクリレート／アクロレインコポリマー；ナトリウムアクリレート／アクリロニトロゲンコポリマー；ナトリウムアクリレートコポリマー；ナトリウムアクリレートクロスポリマー；ナトリウムアクリレート／ナトリウムアクリルアミドメチルプロパンスルホネートコポリマー；ナトリウムアクリレート／ビニルイソデカノエートクロスポリマー；
ナトリウムアクリレート／ビニルアルコールコポリマー；ナトリウムカルボマー；ナトリウムカルボキシメチルキチン；ナトリウムカルボキシメチルデキストラン；ナトリウムカルボキシメチルベータ−グルカン；ナトリウムカルボキシメチルスターチ；ナトリウムカラゲナン；ナトリウムセルローススルフェート；ナトリウムクロリド；ナトリウムシクロデキストリンスルフェート；ナトリウムヒドロキシプロピルスターチホスフェート；ナトリウムイソオクチレン／ＭＡコポリマー；ナトリウムマグネシウムフルオロシリケート；ナトリウムオレエート；ナトリウムパルミテート；ナトリウムパームカーネレート；ナトリウムポリアクリレート；ナトリウムポリアクリレートスターチ；ナトリウムポリアクリロイルジメチルタウレート；ナトリウムポリガンマ−グルタメート；ナトリウムポリメタクリレート；ナトリウムポリスチレンスルホネート；ナトリウムシリコアルミネート；ナトリウムスターチオクテニルスクシネート；ナトリウムステアレート；ナトリウムステアルオキシＰＧ−ヒドロキシエチルセルローススルホネート；ナトリウムスチレン／アクリレートコポリマー；ナトリウムサルフェート；ナトリウム獣脂；ナトリウムタウリドアクリレート／アクリル酸／アクリロニトロゲンコポリマー；ナトリウムトコフェリルホスフェート；ジャガイモデンプン；ソイアミドＤＥＡ；ソイアミドプロピルベタイン；スターチ／アクリレート／アクリルアミドコポリマー；スターチヒドロキシプロピルトリモニウムクロリド；ステアルアミドＡＭＰ；ステアルアミドＤＥＡ；ステアルアミドＤＥＡ−ジステアレート；ステアルアミドＤＩＢＡ−ステアレート；ステアルアミドＭＥＡ；ステアルアミドＭＥＡ−ステアレート；ステアルアミドＭＩＰＡ；ステアルアミドプロピルベタイン；ステアレス−６０セチルエーテル；ステアレス−１００／ＰＥＧ−１３６／ＨＤＩコポリマー；ステアリルアルコール；ステアリルベタイン；カラヤゴムノキゴム；合成フッ素金雲母；トールアミドＤＥＡ；獣脂アルコール；獣脂アミドＤＥＡ；獣脂アミドＭＥＡ；獣脂アミドプロピルベタイン；獣脂アミドプロピルヒドロキシスルタイン；獣脂アミンオキシド；獣脂ベタイン；獣脂ジヒドロキシエチルベタイン；タマリンダスインディカシードゴム；タピオカデンプン；ＴＥＡ−アルギネート；ＴＥＡ−カルボマー；ＴＥＡ−ヒドロクロリド；トリデセス−２カルボキシアミドＭＥＡ；トリデシルアルコール；トリエチレングリコールジベンゾエート；トリメチルペンタノールヒドロキシエチルエーテル；トリチカムヴァルガレ（小麦）胚芽；トリチカムヴァルガレ（小麦）カーネル粉；トリチカムヴァルガレ（小麦）デンプン；トロメタミンアクリレート／アクリロニトロゲンコポリマー；トロメタミンマグネシウムアルミニウムシリケート；ウンデシルアルコール；ウンデシレンアミドＤＥＡ；ウンデシレンアミドＭＥＡ；ウンデシレンアミドプロピルベタイン；ウェランゴム；コムギ胚芽油脂肪酸アミドＤＥＡ；コムギ胚芽油脂肪酸アミドプロピルベタイン；キサンタンゴム；酵母ベータ−グルカン；酵母ポリ多糖およびズィーメイス（トウモロコシ）デンプン。
【０１４６】
一の実施形態では，前記増粘剤および粘度上昇剤は，架橋アクリル酸，架橋ポリ（メチルビニルエーテル／マレイン酸無水物）コポリマー，アクリルアミド，カルボキシメチルセルロースなどのカルボマー，AculynおよびStabileze（登録商標）を含む。
【０１４７】
前記パーソナルケア／化粧品組成物は，髪，皮ふ，まつげ，眉毛，指の爪，唇，および頭皮などの角質物質を洗浄および治療するために用いられてもよい。
【０１４８】
前記パーソナルケア／化粧品組成物は，シャンプー，バスジェル，およびバブルバスなどの洗剤組成物であってもよい。この形態では，前記組成物は，通常，水性洗浄基剤を含む。前記洗浄基剤を形成する界面活性剤は，公知のアニオン性，両性，または非イオン性界面活性剤から単独または組み合わせて選択されてもよい。前記洗浄基剤の量と質は，十分な泡および／または洗浄値を最終組成物に付与するのに十分なものでなければならない。前記洗浄基剤は，最終組成物の総重量の約4重量％〜約50重量％，さらに，約6重量％〜約35重量％，特に，約8重量％〜約25重量％であってもよい。
【０１４９】
前記角質物質に適用される前記組成物のｐＨは，通常２〜１２である。一の実施形態では，前記ｐＨは，約３〜約８であり，出願時に周知である酸性化剤またはアルカリ化剤を用いて所望の値に調整されてもよい。したがって，本発明の前記組成物は，組成物の総重量の約0.01重量％〜約30重量％の量の少なくとも１つのアルカリ化剤または酸性化剤を含んでいてもよい。
【０１５０】
前記アルカリ化剤は，アンモニア，アルカリカーボネート，モノ−，ジ−，およびトリエタノールアミンなどのアルカノールアミン，およびその誘導体，ヒドロキシアルキルアミンおよびエトキシ化および／またはプロポキシ化エチレンジアミン，ナトリウムまたはカリウムヒドロキシドならびに以下の式の化合物から選択されてもよい。
【化３７】
2013539817.tif 000039
【０１５１】
式中，Ｒは，ヒドロキシル基またはＣ１−Ｃ４アルキルラジカルで任意に置換されたプロピレン残基であり；Ｒ３８，Ｒ３９，Ｒ４０およびＲ４１は，同一または異なっていてもよく，水素原子，Ｃ１−Ｃ４アルキルラジカルまたはＣ１−Ｃ４ヒドロキシアルキルラジカルを表す。
【０１５２】
前記酸性化剤は，塩酸，オルトリン酸，酒石酸，クエン酸，乳酸，またはスルホン酸などのカルボン酸などの鉱酸または有機酸から選択されてもよい。
【０１５３】
本発明のパーソナルケア／化粧品組成物は，生理的および外見上許容可能な溶剤を含んでいてもよい。斯かる溶剤は，もっぱら，水，外見上許容可能な溶媒，または水および，エタノール，イソプロパノール，ｔ−ブタノール，ｎ−ブタノール，プロピレングリコールなどのグリコール，およびグリコールエーテルなどのＣ１−Ｃ４の低級アルコールなどの外見上許容可能な溶媒の混合物を含んでいてもよい。あるいは，前記パーソナルケア／化粧品組成物は，無水物であってもよい。
【０１５４】
通常，パーソナルケア／化粧品組成物は，当技術分野で周知の簡単な混合手法により調製され得る。本発明は，皮ふまたは角質物質への上述したパーソナルケア／化粧品組成物の塗布と，その後最終的にそれを水ですすぐことによる，皮ふまたは髪を含む角質物質の治療のための方法を提供する。すなわち，本発明の方法は，皮ふ，髪，およびほかの角質物質のヘアスタイルの維持，治療，ケア，洗浄，または化粧落としを可能とする。前記パーソナルケア／化粧品組成物は，アフターシャンプー組成物の形態を取ってもよく，パーマネント，矯正，ウェービング，染色，もしくは漂泊のために，洗い流されるまたは洗い流されないものでもよく，またはリンス組成物の形態を取ってもよく，染色，漂白，パーマネント，矯正，リラックス，ウェービングの前後，もしくはパーマネントと矯正工程の２つの段階の間に塗布されてもよい。前記パーソナルケア／化粧品組成物は，皮ふ洗浄組成物，特に，入浴用もしくはシャワー用の溶液もしくはジェルの形態を取ってもよく，または化粧落とし製品の形態を取ってもよい。前記パーソナルケア／化粧品組成物は，皮ふおよび／またはヘアケア用の水性または水−アルコール溶液の形態でもよい。本明細書に記載の前記パーソナルケア／化粧品組成物は，これらに限定されないが，ジェル，ローション，グレイズ，接着剤，ムース，スプレー，固定剤，シャンプー，コンディショナー，２イン１シャンプー，一時毛髪染料，半永久的毛髪染料，永久的毛髪染料，矯正剤，パーマネントウェーブ，リラクサー，クリーム，パテ，ワックス，ポマード，保湿剤，マスカラ，リップクリーム，発泡増強剤を含むパーソナルケア／化粧品製品で有用である。
【０１５５】
前記改良ポリマーは，以下に記載される実施例に従って調製することができる。実施例は，本発明の化合物および組成物の調製を実証する目的で示されるものであり，何ら限定するものではない。
【実施例】
【０１５６】
以下の非限定的な例は，アセト酢酸エステル部分を有する新規なラクタムポリマーおよび官能化ラクタムポリマーの製造方法の一例を示すために提供されるものである。実施例は，本発明の化合物および組成物の調製を実証する目的で示されるものであり，何ら限定するものではない。
【０１５７】
例１
ＶＣａｐ／ＰＥＡ／ＡＡＥＭ（６０／１０／３０）（塗膜形成剤）の合成
48.8ｇのビニルカプロラクタム（ＶＣａｐ），20.92ｇの２−ブタノン，11.61ｇのフェノキシエチルアクリレート（ＰＥＡ）および37.32ｇのアセトアセトキシエチルメタクリレート（ＡＡＥＭ）を用いて，フィード１を調製した。202.76ｇの２−ブタノンを反応器に入れる。その反応容器の窒素でのパージを開始する。還流するために２−ブタノンを含むその反応容器を約７８℃まで加熱する。別の容器で，Triganox25C75（1.0ｇ）開始剤と，２−ブタノン（5.0ｇ）との混合物を準備する。この容器を「Triganox溶液」と名付ける。前記反応容器が還流温度に達したら，その反応容器に１２０分間にわたるフィード１の滴下を開始する。モノマー供給から１０分後，1.0ｇのTriganox溶液をシリンジでその反応器に加える。フィード１の滴下を約１２０分間継続する。前記モノマーをその反応器に供給する際に，３０分後に1.0ｇのTriganox溶液を投入する。６０分後に，1.0ｇのTriganox溶液をその反応器に投入する。９０分後に，1.0ｇのTriganox溶液をその反応器に投入する。前記モノマーの供給が完了したら，残りのTriganox溶液をその反応器に投入する。その反応容器をさらに３時間還流する。注記：前記開始剤の注射中，揮発したものと置換するため追加の２−ブタノンを加えた。その反応容器を冷却し，その材料を反応器内に残す。これが「１日目」の終わりである。「２日目」に，その反応器を再加熱し，還流させ，2.0ｇのTriganox25C75を投入する。２時間保持する。追加の2.0ｇのTriganox25C75を加える。５時間保持し，次いで反応混合物を冷却する。その反応生成物をＮＭＲで分析し，確認した。得られたポリマーの相対粘度は1.091であり，Ｔｇは，54.4℃であり，以下の構造で表すことができ，式中，ｘ，ｙおよびｚは，モル％であり，ｘ（＝６０）＋ｙ（＝３０）＋ｚ（＝１０）の合計は，１００である。
【化３８】
2013539817.tif 000040
【０１５８】
例１Ａ
溶媒交換
２−ブタノン（沸点〜７９．６℃）中の１００ｇの前記ＶＣＬ／ＰＥＡ／ＡＡＥＭ反応生成物（〜３０％固体）を取り，２００ｇのＰＥＡモノマーを加える。高真空，室温，および撹拌下で，その溶液から２−ブタノンを慎重に除去する。除いた２−ブタノンの量は，〜７０ｇとする。
【０１５９】
例２
ＶＰ／ＭＡＮ／ＡＡＥＭ（３３／３３／３３）（塗膜形成剤）の合成
ＶＰ／ＭＡＮに関する技術は，米国特許第4,600,759号に記載されている。その文献の内容は，本明細書に援用される。
【０１６０】
22.77ｇのビニルピロリドン（ＶＰ），39.41ｇのＭＥＫ，20.09ｇのマレイン酸無水物（ＭＡＮ）および43.90ｇのアセトアセトキシエチルメタクリレート（ＡｃＡｃ）を用いて，フィード１を調製する。189.15ｇのＭＥＫを反応器に入れ，その反応容器の窒素でのパージを開始する。還流するためにＭＥＫを含むその反応フラスコを約７８℃まで加熱する。別の容器で，Triganox25C75（15.0ｇ）と，ＭＥＫ（15ｇ）との混合物を準備する。この容器を「Triganox溶液」と名付ける。前記反応フラスコが還流温度に達したら，その反応容器に１８０分間にわたるフィード１の滴下を開始する。モノマー供給から１５分後，3ｇのTriganox溶液をその反応器に加える。フィード１の滴下を約１６５分間継続する。前記モノマーをその反応器に供給する際に，３０分後に3.0ｇのTriganox溶液を投入する。４５，６０，７５，９０，１０５および１２０分後に，3.0ｇのTriganox溶液をその反応器に投入する。１５０分後に，3.0ｇのTriganox溶液をその反応器に投入する。前記モノマーの供給が完了したら，残りのTriganox溶液をその反応器に投入する。その反応容器をさらに１８０分間還流する。注記：前記開始剤の注射中，揮発したものと置換するため追加のＭＥＫを加えた。その反応容器を冷却し，その材料を反応器内に残す。これが「１日目」の終わりである。「２日目」に，その反応器を再加熱し，還流させ，2.0ｇのTriganox25C75を投入する。２時間保持する。追加の2.0ｇのTriganox25C75を加える。５時間保持し，次いで反応混合物を冷却する。その反応生成物をＮＭＲで分析し，確認した。得られたポリマーの相対粘度は1.031であり，以下の構造で表すことができ，式中，ｘ，ｗおよびｙは，モル％であり，ｘ（＝３３）＋ｙ（＝３３）＋ｚ（＝３３）の合計は，１００である。
【化３９】
2013539817.tif 000041
【０１６１】
例３
ＶＣａｐ／ＩＢＯＡ／ＯＤＡ／ＡｃＡｃ（１２／２９／２９／３０）（塗膜形成剤）の合成
9.46ｇのビニルカプロラクタム（ＶＣａｐ），22.17ｇのＭＥＫ，35.71ｇのイソボルニルアクリレート（ＩＢＯＡ），34.80ｇのオクチルアクリレート／デシルアクリレートブレンドおよび43.90ｇのアセトアセトキシエチルメタクリレート（ＡｃＡｃ）を用いて，フィード１を調製する。177.35ｇのＭＥＫを反応器に入れ，その反応容器の窒素でのパージを開始する。還流するためにＭＥＫを含むその反応フラスコを約７８℃まで加熱する。別の容器で，Triganox25C75（15.0ｇ）と，ＭＥＫ（15ｇ）との混合物を準備する。この容器を「Triganox溶液」と名付ける。前記反応フラスコが還流温度に達したら，その反応容器に１８０分間にわたるフィード１の滴下を開始する。モノマー供給から１５分後，3ｇのTriganox溶液をその反応器に加える。フィード１の滴下を約１６５分間継続する。前記モノマーをその反応器に供給する際に，３０分後に3.0ｇのTriganox溶液を投入する。４５，６０，７５，９０，１０５および１２０分後に，3.0ｇのTriganox溶液をその反応器に投入する。１５０分後に，3.0ｇのTriganox溶液をその反応器に投入する。前記モノマーの供給が完了したら，残りのTriganox溶液をその反応器に投入する。その反応容器をさらに１８０分間還流する。注記：前記開始剤の注射中，揮発したものと置換するため追加のＭＥＫを加えた。その反応容器を冷却し，その材料を反応器内に残す。これが「１日目」の終わりである。「２日目」に，その反応器を再加熱し，還流させ，2.0ｇのTriganox25C75を投入する。２時間保持する。追加の2.0ｇのTriganox25C75を加える。５時間保持し，次いで反応混合物を冷却する。その反応生成物をＮＭＲで分析し，確認した。得られたポリマーの相対粘度は1.04であり，以下の構造で表すことができ，式中，ｘ，ｙ，ｚおよびａは，モル％であり，ｘ（＝１２）＋ｙ（＝２９）＋ｚ（＝２９）＋ａ（＝３０）の合計は，１００である。
【化４０】
2013539817.tif 000042
【０１６２】
【表１】
2013539817.tif 000043
【０１６３】
例４
ＶＣａｐ／ＩＢＭＡ／ＯＤＡ／ＡｃＡｃ（１２／２９／２９／３０）（塗膜形成剤）の合成
9.78ｇのビニルカプロラクタム（ＶＣａｐ），22.91ｇのＭＥＫ，25.19ｇのイソブチルメタクリレート（ＩＢＭＡ），35.97ｇのオクチルアクリレート／デシルアクリレートブレンドおよび39.26ｇのアセトアセトキシエチルメタクリレート（ＡｃＡｃ）を用いて，フィード１を調製する。183.28ｇのＭＥＫを反応器に入れ，その反応容器の窒素でのパージを開始する。還流するためにＭＥＫを含むその反応フラスコを約７８℃まで加熱する。別の容器で，Triganox25C75（15.0ｇ）と，ＭＥＫ（15ｇ）との混合物を準備する。この容器を「Triganox溶液」と名付ける。前記反応フラスコが還流温度に達したら，その反応容器に１８０分間にわたるフィード１の滴下を開始する。モノマー供給から１５分後，3ｇのTriganox溶液をその反応器に加える。フィード１の滴下を約１６５分間継続する。前記モノマーをその反応器に供給する際に，３０分後に3.0ｇのTriganox溶液を投入する。４５，６０，７５，９０，１０５および１２０分後に，3.0ｇのTriganox溶液をその反応器に投入する。１５０分後に，3.0ｇのTriganox溶液をその反応器に投入する。前記モノマーの供給が完了したら，残りのTriganox溶液をその反応器に投入する。その反応容器をさらに１８０分間還流する。注記：前記開始剤の注射中，揮発したものと置換するため追加のＭＥＫを加えた。その反応容器を冷却し，その材料を反応器内に残す。これが「１日目」の終わりである。「２日目」に，その反応器を再加熱し，還流させ，2.0ｇのTriganox25C75を投入する。２時間保持する。追加の2.0ｇのTriganox25C75を加える。５時間保持し，次いで反応混合物を冷却する。その反応生成物をＮＭＲで分析し，確認した。得られたポリマーの相対粘度は1.045であり，以下の構造で表すことができ，式中，ｘ，ｙ，ｚおよびａは，モル％であり，ｘ（＝１２）＋ｙ（＝２９）＋ｚ（＝２９）＋ａ（＝３０）の合計は，１００である。
【化４１】
2013539817.tif 000044
【０１６４】
例５
ＶＰ／ＨＥＰ−ＭＡ／ＡＡＥＭ（６０／１０／３０）の合成
40.24ｇのビニルピロリドン（ＶＰ），12.28ｇのヒドロキシエチルピロリドンメタクリレート（ＨＥＰ−ＭＡ），および38.52ｇのアセトアセトキシエチルメタクリレート（ＡＡＥＭ）を用いて，フィード１を調製する。230.19ｇの２−ブタノンを反応器に入れる。その反応容器の窒素でのパージを開始する。還流するために２−ブタノンを含むその反応フラスコを約７８℃まで加熱する。別の容器で，Triganox25C75（1.0ｇ）開始剤と，２−ブタノン（5.0ｇ）との混合物を準備する。この容器を「Triganox溶液」と名付ける。前記反応フラスコが還流温度に達したら，その反応容器に１２０分間にわたるフィード１の滴下を開始する。モノマー供給から１０分後，1.0ｇのTriganox溶液をその反応器にシリンジで加える。フィード１の滴下を約１２０分間継続する。前記モノマーをその反応器に供給する際に，３０分後に1.0ｇのTriganox溶液を投入する。６０分後に，1.0ｇのTriganox溶液をその反応器に投入する。９０分後に，1.0ｇのTriganox溶液をその反応器に投入する。前記モノマーの供給が完了したら，残りのTriganox溶液をその反応器に投入する。その反応容器をさらに３．０時間還流する。注記：前記開始剤の注射中，揮発したものと置換するため追加の２−ブタノンを加えた。その反応容器を冷却し，その材料を反応器内に残す。これが「１日目」の終わりである。「２日目」に，その反応器を再加熱し，還流させ，2.0ｇのTriganox25C75を投入する。２時間保持する。追加の2.0ｇのTriganox25C75を加える。５時間保持し，次いで反応混合物を冷却する。その反応生成物をＮＭＲで分析し，確認した。得られたポリマーの相対粘度は1.049であり，Ｔｇは，71℃であり，以下の構造で表すことができ，式中，ｘ，ｙおよびｚは，モル％であり，ｘ（＝６０）＋ｙ（＝３０）＋ｚ（＝１０）の合計は，１００である。
【化４２】
2013539817.tif 000045
【０１６５】
例６
ＶＣａｐ／ＥＨＭＡ／ＡＡＥＭ（６０／１０／３０）（塗膜形成剤）の合成
48.8ｇのビニルカプロラクタム（ＶＣａｐ），20.92ｇの２−ブタノン，11.61ｇのエチルヘキシルメタクリレート（ＥＨＭＡ），および37.32ｇのアセトアセトキシエチルメタクリレート（ＡＡＥＭ）を用いて，フィード１を調製する。202.76ｇの２−ブタノンを反応器に入れる。その反応容器の窒素でのパージを開始する。還流するために２−ブタノンを含むその反応フラスコを約７８℃まで加熱する。別の容器で，Triganox25C75（1.0ｇ）開始剤と，２−ブタノン（5.0ｇ）との混合物を準備する。この容器を「Triganox溶液」と名付ける。前記反応フラスコが還流温度に達したら，その反応容器に１２０分間にわたるフィード１の滴下を開始する。モノマー供給から１０分後，1.0ｇのTriganox溶液をその反応器にシリンジで加える。フィード１の滴下を約１２０分間継続する。前記モノマーをその反応器に供給する際に，３０分後に1.0ｇのTriganox溶液を投入する。６０分後に，1.0ｇのTriganox溶液をその反応器に投入する。９０分後に，1.0ｇのTriganox溶液をその反応器に投入する。前記モノマーの供給が完了したら，残りのTriganox溶液をその反応器に投入する。その反応容器をさらに３．０時間還流する。注記：前記開始剤の注射中，揮発したものと置換するため追加の２−ブタノンを加えた。その反応容器を冷却し，その材料を反応器内に残す。これが「１日目」の終わりである。「２日目」に，その反応器を再加熱し，還流させ，2.0ｇのTriganox25C75を投入する。２時間保持する。追加の2.0ｇのTriganox25C75を加える。５時間保持し，次いで反応混合物を冷却する。その反応生成物をＮＭＲで分析し，確認した。得られたポリマーの相対粘度は1.077であり，Ｔｇは，27.7℃であり，以下の構造で表すことができ，式中，ｘ，ｙおよびｚは，モル％であり，ｘ（＝６０）＋ｙ（＝３０）＋ｚ（＝１０）の合計は，１００である。
【化４３】
2013539817.tif 000046
【０１６６】
例７
ＶＣａｐ／ＴＥＶＳ／ＩＢＯＡ／ＯＤＡ／ＡｃＡｃ（１０／２／２９／２９／３０）（塗膜形成剤）の合成
8.16ｇのビニルカプロラクタム（ＶＣａｐ），22.10ｇのＭＥＫ，2.22ｇのトリエトキシビニルシラン（ＴＥＶＳ），35.61ｇのイソボルニルアクリレート（ＩＢＯＡ），34.71ｇのオクチルアクリレート／デシルアクリレートブレンドおよび37.89ｇのアセトアセトキシエチルメタクリレート（ＡｃＡｃ）を用いて，フィード１を調製する。176.87ｇのＭＥＫを反応器に入れ，その反応容器の窒素でのパージを開始する。還流するためにＭＥＫを含むその反応フラスコを約７８℃まで加熱する。別の容器で，Triganox25C75（15.0ｇ）と，ＭＥＫ（15ｇ）との混合物を準備する。この容器を「Triganox溶液」と名付ける。前記反応フラスコが還流温度に達したら，その反応容器に１８０分間にわたるフィード１の滴下を開始する。モノマー供給から１５分後，3ｇのTriganox溶液をその反応器に加える。フィード１の滴下を約１６５分間継続する。前記モノマーをその反応器に供給する際に，３０分後に3.0ｇのTriganox溶液を投入する。４５，６０，７５，９０，１０５および１２０分後に，3.0ｇのTriganox溶液をその反応器に投入する。１５０分後に，3.0ｇのTriganox溶液をその反応器に投入する。前記モノマーの供給が完了したら，残りのTriganox溶液をその反応器に投入する。その反応容器をさらに１８０分間還流する。注記：前記開始剤の注射中，揮発したものと置換するため追加のＭＥＫを加えた。その反応容器を冷却し，その材料を反応器内に残す。これが「１日目」の終わりである。「２日目」に，その反応器を再加熱し，還流させ，2.0ｇのTriganox25C75を投入する。２時間保持する。追加の2.0ｇのTriganox25C75を加える。５時間保持し，次いで反応混合物を冷却する。その反応生成物をＮＭＲで分析し，確認した。得られたポリマーの相対粘度は1.038であり，以下の構造で表すことができ，式中，ｘ，ｙ，ｚおよびａは，モル％であり，ｘ（＝１０）＋ｙ（＝２９）＋ｚ（＝２９）＋ａ（＝３０）＋ｂ（＝２）の合計は，１００である。
【化４４】
2013539817.tif 000047
【０１６７】
例８
ＶＣａｐ／ＶＡ／ＡＡＥＭ（６０／１０／３０）（塗膜形成剤）の合成
50.2ｇのビニルカプロラクタム（ＶＣａｐ），21.5ｇの２−ブタノン，および38.4ｇのアセトアセトキシエチルメタクリレート（ＡＡＥＭ）を用いて，フィード１を調製する。201.4ｇの２−ブタノンを反応器に入れ，5.2ｇの酢酸ビニル（ＶＡ）を注射して加える。その反応容器の窒素でのパージを開始する。還流するためにＶＡおよび２−ブタノンを含むその反応フラスコを約７８℃まで加熱する。別の容器で，Triganox25C75（1.0ｇ）開始剤と，２−ブタノン（5.0ｇ）との混合物を準備する。この容器を「Triganox溶液」と名付ける。前記反応フラスコが還流温度に達したら，その反応容器に１２０分間にわたるフィード１の滴下を開始する。モノマー供給から１０分後，1.0ｇのTriganox溶液をその反応器にシリンジで加える。フィード１の滴下を約１２０分間継続する。前記モノマーをその反応器に供給する際に，３０分後に1.0ｇのTriganox溶液を投入する。６０分後に，1.0ｇのTriganox溶液をその反応器に投入する。９０分後に，1.0ｇのTriganox溶液をその反応器に投入する。前記モノマーの供給が完了したら，残りのTriganox溶液をその反応器に投入する。その反応容器をさらに３．０時間還流する。注記：前記開始剤の注射中，揮発したものと置換するため追加の２−ブタノンを加えた。その反応容器を冷却し，その材料を反応器内に残す。これが「１日目」の終わりである。「２日目」に，その反応器を再加熱し，還流させ，2.0ｇのTriganox25C75を投入する。２時間保持する。追加の2.0ｇのTriganox25C75を加える。５時間保持し，次いで反応混合物を冷却する。その反応生成物をＮＭＲで分析し，確認した。得られたポリマーの相対粘度は1.066であり，Ｔｇは，35.6℃であり，以下の構造で表すことができ，式中，ｘ，ｙおよびｚは，モル％であり，ｘ（＝６０）＋ｙ（＝３０）＋ｚ（＝１０）の合計は，１００である。
【化４５】
2013539817.tif 000048
【０１６８】
例９
ＶＣａｐ／ＤＭＡＰＭＡ／ＡＡＥＭ（４５／５／５０）の合成
36.15ｇのビニルカプロラクタム（ＶＣａｐ），36.99ｇのＭＥＫ，4.9ｇの３−ジメチルアミノプロピルメタクリルアミド（ＤＭＡＰＭＡ）および61.81ｇのアセトアセトキシエチルメタクリレート（ＡｃＡｃ）を用いて，フィード１を調製する。177.57ｇのＭＥＫを反応器に入れ，その反応容器の窒素でのパージを開始する。還流するためにＭＥＫを含むその反応フラスコを約７８℃まで加熱する。別の容器で，Triganox25C75（15.0ｇ）と，ＭＥＫ（15ｇ）との混合物を準備する。この容器を「Triganox溶液」と名付ける。前記反応フラスコが還流温度に達したら，その反応容器に１８０分間にわたるフィード１の滴下を開始する。モノマー供給から１５分後，3ｇのTriganox溶液をその反応器に加える。フィード１の滴下を約１６５分間継続する。前記モノマーをその反応器に供給する際に，３０分後に3.0ｇのTriganox溶液を投入する。４５，６０，７５，９０，１０５および１２０分後に，3.0ｇのTriganox溶液をその反応器に投入する。１５０分後に，3.0ｇのTriganox溶液をその反応器に投入する。前記モノマーの供給が完了したら，残りのTriganox溶液をその反応器に投入する。その反応容器をさらに１８０分間還流する。注記：前記開始剤の注射中，揮発したものと置換するため追加のＭＥＫを加えた。その反応容器を冷却し，その材料を反応器内に残す。これが「１日目」の終わりである。「２日目」に，その反応器を再加熱し，還流させ，2.0ｇのTriganox25C75を投入する。２時間保持する。追加の2.0ｇのTriganox25C75を加える。５時間保持し，次いで反応混合物を冷却する。その反応生成物をＮＭＲで分析し，確認した。得られたポリマーは，以下の構造で表すことができ，式中，ｘ，ｙおよびｚは，モル％であり，ｘ（＝４５）＋ｙ（＝５）＋ｚ（＝５０）の合計は，１００である。
【化４６】
2013539817.tif 000049
【０１６９】
例１０
ＶＣａｐ／４−Ｖｐｙ／ＶＩ／ＡＣＡＣ（１８／４０／４０／２）の合成
42.06ｇの４−ビニルピリジン（４−Ｖｐｙ），25.05ｇのビニルカプロラクタム（ＶＣａｐ），37.65ｇのビニルイミダゾールおよび4.28ｇのアセトアセトキシエチルメタクリレート（ＡＡＥＭ）を用いて，フィード１を調製する。100ｇのエタノールを反応器に入れる。その反応容器の窒素でのパージを開始する。還流するためにエタノールを含むその反応フラスコを加熱する。別の容器で，Vazo 64（1.0ｇ）開始剤と，エタノール（6.0ｇ）との混合物を準備する。この容器を「Vazo溶液」と名付ける。前記反応フラスコが還流温度に達したら，その反応容器に１２０分間にわたるフィード１の滴下を開始する。モノマー供給から１０分後，10.0ｇのVazo溶液をシリンジでその反応器に加える。フィード１の滴下を約１２０分間継続する。前記モノマーをその反応器に供給する際に，３０分後に10.0ｇのVazo溶液を投入する。６０分後に10.0ｇのVazo溶液を投入する。９０分後に10.0ｇのVazo溶液を投入する。前記モノマーの供給が完了したら，残りのVazo溶液をその反応器に投入する。その反応容器をさらに３．０時間還流する。注記：前記開始剤の注射中，揮発したものと置換するため追加のエタノールを加えた。その反応容器を冷却し，その材料を反応器内に残す。これが「１日目」の終わりである。「２日目」に，その反応器を再加熱し，還流させ，30.0ｇのVazo溶液（エタノール中1.7％）を投入する。２時間保持する。追加の30.0ｇのVazo溶液（エタノール中1.7％）を加える。５時間保持し，次いで反応混合物を冷却する。その反応生成物をＮＭＲで分析し，確認した。得られたポリマーの相対粘度は1.3063であり，以下の構造で表すことができ，式中，ｘ，ｙおよびｚは，モル％であり，ｘ（＝１８）＋ｙ（＝２）＋ｚ（＝４０）＋ａ（＝４０）の合計は，１００である。
【化４７】
2013539817.tif 000050
【０１７０】
例１１
ＶＰ／ＨＥＡ（７９／２１）（塗膜形成剤）の合成
ポンピングのために70ｇのｎ−ビニル−２−ピロリドン（ＶＰ）と20ｇのＨＥＡを調製する。230ｇのエタノールを反応器に入れる。その反応容器の窒素でのパージを開始する。還流するためにエタノールを含むフラスコを約８０℃まで加熱する。別の容器で，1ｇのLupersol 11開始剤と，5ｇのエタノールとの混合物を準備する。前記反応フラスコが還流温度に達したら，その反応容器にモノマーの滴下を開始する。モノマー供給から１０分後，1ｇの前記開始剤溶液をその反応器に加える。前記モノマーをその反応器に供給する際に，３０分後に1ｇの前記開始剤溶液を投入する。３０分後に1ｇの開始剤溶液をその反応器に投入する。３０分後に1ｇの開始剤溶液をその反応器に投入する。前記モノマーの供給が完了したら，最後に開始剤溶液0.5ｇをその反応器に投入する。その反応容器をさらに１０時間還流する。注記：前記開始剤の注射中，揮発したものと置換するため追加のエタノールを加えた。次いで，0.5ｇのLupersol 11を投入し，２時間保持する。さらに0.5ｇのLupersol 11を加え，５時間保持する。0.5ｇのLupersol 11を加え，５時間保持する。その生成物を真空乾燥し，固体とした。
【０１７１】
例１２
アセトアセチル化ＶＰ／ＨＥＡ（７９／２１）の合成
米国特許第2,536,980号に記載のように，例３は，酢酸または他の適当な比水溶性媒体中で，ジケテンを用いてアセチル化することができ，その内容は本明細書に援用される。あるいは，米国特許第6,894,123Ｂ2号に記載のように，ｔ−ブチルアセトアセテートを用いてもよく，その内容は本明細書に援用される。その生成物は，アセトアセチル化ＰＶＰ／ＨＥＡ（７９／２１）の吸湿性架橋性コポリマーである。代表的構造を以下に示し，式中，ｘ，ｙおよびｚは，モル％であり，ｘ＋ｙ＋ｚの合計は，１００である。
【化４８】
2013539817.tif 000051
【０１７２】
例１３
ブチルアクリレートを用いたＶＣＡＰ／ＥＨＭＡ／ＡＡＥＭ（６０／１０／３０）の誘導（塗膜形成剤）
60ｍＬの広口ビン内にＶＣａｐ／ＥＨＭＡ／ＡＡＥＭ（６０／１０／３０）（20ｇ；30.8％固体；0.00863モルＡＡＥＭ）とマグネチックスターラーバーを置いた。フェノキシエチルアクリレート（ＰＥＡ）（1.84ｇ；0.0086モル）および１，５−ジアザビシクロ［４．３．０］ノン−５−エン（ＤＢＮ）塩基（0.0054ｇ；0.0004モル−５モル％のＡＡＥＭ）をそのポリマー溶液に加えた。その混合物を終夜，室温で撹拌した。過剰のブチルアクリレート（4.424ｇ；0.0345モル）をその反応混合物に加え，その反応を５０℃で終夜加熱した。その生成物のサンプルを水中での沈殿によって精製し，ＭＥＫに再溶解した。この精製したサンプルを開始物質および中間段階と共にＮＭＲで分析し，確認した。
【化４９】
2013539817.tif 000052
【０１７３】
例１４
ベンジル［２−（メチルアクリロイルオキシ）エチル］（ジメチル）アンモニウムクロリド（ＭＯＥＢＡＣ）を用いたＶＣＡＰ／ＶＡ／ＡＡＥＭ（６０／１０／３０）の誘導
ＶＣＡＰ／ＶＡ／ＡＡＥＭ（６０／１０／３０）溶液（5.73；0.00802モルＡＡＥＭ；エタノールに溶解）を，ＭＯＥＢＡＣ（2.53ｇ；0.00802モル）およびＤＢＮ（0.050ｇ；0.0004モル（５モル％のＡＡＥＭまたはＭＯＥＢＡＣ））と混合し，室温で２４時間撹拌する。必要ならば，溶解しやすくするために水を滴下する。得られたポリマーは，以下の構造で表すことができ，式中，ｘ，ｗおよびｙは，モル％であり，ｘ＋ｙ＋ｚの合計は，１００である。この精製したサンプルを開始物質および中間段階と共にＮＭＲで分析し，確認した。
【化５０】
2013539817.tif 000053
【０１７４】
追加の基礎的情報は，R. Fuらの「Reactive and Functional Polymers」67 (2007) 355-366に示されており，その開示は本明細書に援用される。 
【０１７５】
例１５
ＶＣＡＰ／ＶＡ／ＡＡＥＭ（６０／１０／３０）の誘導
同様の例を３−スルホプロピルアクリレートのカリウム塩；１−アリールオキシ−２−ヒドロキシプロピルスルホネートのナトリウム塩；タウリンナトリウム；ジアセトンアクリルアミド，４−アミノベンゾフェノン，アリルアクリレート，およびテトラヒドロフルフリルアクリレートを用いて行った。
【０１７６】
例１６
ＶＣＡＰ／ＥＨＭＡ／ＡＡＥＭ（６０／１０／３０）の誘導
このポリマーは，イソシアネートメタクリレートを含む様々な多数のモノマーを用いて誘導体化した。
【０１７７】
例１７
ＶＣＡＰ／ＰＥＡ／ＡＡＥＭ（６０／１０／３０）の誘導
このポリマーは，メトキシポリエチレングリコールメタクリレート（分子量2000；Bisomer S20W−Cognis社）；ポリエチレングリコールモノメタクリレート（分子量350；Bisomer PEM6-LD−Cognis社）およびポリプロピレングリコールモノアクリレート（分子量420；Bisomer PPA6−Cognis社（以下に示す））を含む様々な多数のモノマーを用いて誘導体化した。
【化５１】
2013539817.tif 000054
【０１７８】
例１８
ＶＣＡＰ／ＰＥＡ／ＨＥＡ／ＡＡＥＭ（５０／１２／１９／１９）の誘導
このポリマーは，２−（４−ベンゾイル−３−ヒドロキシフェノキシ）エチルアクリレート（以下に示す）；ｐ−クマル酸およびアクリル酸を含む多数の化合物を用いて誘導体化した。
【化５２】
2013539817.tif 000055
【０１７９】
例１９
ＶＣＡＰ／ＩＢＯＡ／ＯＤＡ／ＡＡＥＭ（６０／２９／２９／３０）の誘導
このポリマーは，オクチルアミン，アミノスチレン，ビニルアミンを含む多数のアミンを用いて誘導体化した。
【化５３】
2013539817.tif 000056
【０１８０】
例２０
硬化性塗膜組成物
光硬化性マイケル付加塗膜の製造のための指針としてMatherらの(Progress in Polymer Science, 31 (2006), 487-531)（その内容は本明細書に援用される）の方法を採用し，その独創的なモノマーを用いた改良された配合組成を設計し，それを以下に示す。
【表２】
2013539817.tif 000057
【０１８１】
ＤＢＮを用いたその塗膜は，F300S/SQランプシステムを備えたFusion UV LC-6B卓上コンベヤーを通過したときには，ほぼ手で触れるくらい乾燥している。そのベルト速度は，１０フィート／分に設定した。逆に，ＤＢＮが無い場合，その塗膜は乾燥効果を示さない。
【０１８２】
例２１
硬化性塗膜組成物
硬化性塗膜の製造のための指針として米国特許第6,894,123Ｂ2号（その内容は本明細書に援用される）の方法を採用し，その独創的なモノマーを用いた改良された配合組成を設計し，それを以下に示す。
【表３】
2013539817.tif 000058
【０１８３】
例２２
光硬化性マイケル付加塗膜
光硬化性マイケル付加塗膜の製造のための指針としてMatherらの(Progress in Polymer Science, 31 (2006), 487-531)（その内容は本明細書に援用される）の方法を採用し，その独創的なモノマーを用いた改良された配合組成を設計し，それを以下に示す。
【表４】
2013539817.tif 000059
【０１８４】
例２３
簡単なゲル試験
ＭＥＫ中の５０％ポリエチレンイミン（ＰＥＩ）の溶液を調製した。約２ｇのＰＥＩ溶液に，２ｇの架橋性ポリマー材料（ＭＥＫ中の３０％固体）を加えた。コントロールとして，ＡＡＥＭも評価した。穏やかに撹拌した後，その混合物を静置した。その結果を以下に示す。
【表５】
2013539817.tif 000060
【０１８５】
例２４
アセトアセチル化ラクタムコポリマーの架橋
本発明で有用な架橋剤は，モノアルデヒド（例えば，ホルムアルデヒド，アセトアルデヒド，ベンズアルデヒドなど），ポリイソシアネート化合物，多官能エポキシ，多官能アクリレート，ポリエチレンポリアクリレート，ジアルデヒド（グルタルアルデヒド，グリオキサール，スクシンジアルデヒドなど），トリメチロールメラミン，尿素ホルムアルデヒド，ブロック化アルデヒド（例えば，ＢＡＳＦ社のCuresan 200），ポリアクロレイン，ホウ酸およびホウ酸塩（ホウ酸メチル，三フッ化ホウ素，ホウ酸無水物，ホウ砂，ペルオキソホウ酸塩およびボラン）などの公知の架橋剤から選択されてもよい。他の可能な架橋剤は，Ｎ−ラクタムカルボキシレート，多官能酸，ジカルボン酸（マレイン酸またはシュウ酸），多官能アミン，ジイソシアネート，多官能エポキシおよびオキセタン，ジビニル硫酸塩，ならびにゲルマニウム酸およびパーマネート，亜鉛塩，チタニウム塩およびエステル，クロム酸塩，バナジウム酸塩，第二銅塩および他のＩＢ族塩などの無機化合物，を含む。
【０１８６】
前記架橋剤は，ラクタム官能基を含むアセトアセチル化ポリマーの溶液に加えてもよい。あるいは，任意の塗膜欠陥を回避するために，ラクタム官能基を含むアセトアセチル化ポリマーの塗膜上に前記架橋剤の溶液を塗布してもよい。斯かる架橋剤は，その塗膜の耐防汚性および耐ブロック性を向上させる。用いられる架橋剤の量は，通常，好ましくは，ラクタム官能基コポリマーを含むアセトアセチル化ポリマーの重量に対して，0.1％〜5％である。
【０１８７】
例２５
インクジェット受容性塗膜
Mylarロッドを用いてコート紙（200ｇ）上に前記インクジェット配合組成を塗布して，５〜７ｇ／ｍ２の塗膜重量とすることができる。前記塗膜を乾燥し，HP Deskjet 970プリンターを用いて診断チャートを印刷する。その印刷の品質は，４つのカテゴリー，すなわち，光沢，画質（ＩＱ），癒着および汚れ試験，ならびに特に耐水性で好ましい。
【０１８８】
追加の有用な添加剤は，シリカ（ゲル，コロイド状，沈降）アルミナ，炭酸カルシウム，塩，アクリレートポリマーおよびコポリマー，スチレンポリマーおよびコポリマー，溶媒，反応性モノマー，開始剤，ポリビニルポリピロリドン（本願の独創的な例２７からの粒子を含む），光学的光沢剤，界面活性剤，セルロース誘導体などを含む。インクジェット関連で有用な材料に関する追加の見識は，S.F. Pondによる「Inkjet Technology and Product Development Strategies」(Torrey Pines Research, Carlsbad, California, 2000)に見出すことができ，その内容は本明細書に援用される。追加の見識は，米国特許公開第2006/0134363Ａ1号，米国特許第4,613,525Ｂ1号，米国特許第6,825,279Ｂ2号，および国際公開第2009/012912Ａ1号に見出すことができ，その内容は本明細書に援用される。
【０１８９】
例２６
油田セメンティング化合物
区域分離流体の製造のための指針としてSawdonらの方法（米国特許出願公開第2010/0065273Ａ1号）を採用して（その内容は本明細書に援用される），その独創的なポリマーを用いた改良された配合組成を設計し，それを以下に示す。
【表６】
2013539817.tif 000061
【０１９０】
この混合物は，室温で３時間以内にゲル化する。セメンティング用途のほかの例は，国際公開第2011/023935Ａ1号（その内容は本明細書に援用される）を含む。
【０１９１】
例２７
Ｐ（ＰＶＰ／ＡＣＡＣ（９０／１０））増殖性重合
【化５４】
2013539817.tif 000062
米国特許第3,227,066号，第4,658,002号，および第6,806,334号に記載の「増殖性重合」法の内容は，本明細書に援用される。典型的な例では，モノマーと架橋剤が，この混合物が「音を立てる」まで，通常８０℃〜１５０℃に加熱され，これが「増殖性重合」または追加の開始剤がない重合と呼ばれる。これらの材料は，開始剤を添加しても製造できるが，そのような添加は必要とされない。これらのプロセスは一般的である：主にモノマー的な反応混合物が，多くの場合，追加の溶媒をほとんど，または全く必要としない。例えば，米国特許第3,227,066号では，実施例１の初期反応混合物は，86.7％（ｗ／ｗ）のビニルピロリドンモノマー，12.9％（ｗ／ｗ）の水（溶媒），および0.4％（ｗ／ｗ）の水酸化ナトリウムである。米国特許第4,658,002号では，実施例２の初期反応混合物は，99.2％（ｗ／ｗ）のビニルピロリドンと0.8％のジビニルエチレン尿素からなる100％固体であり，白色のポップコーンポリマーを生成する。最後に，米国特許第6,806,334号では，実施例１の初期反応混合物は，74.9％（ｗ／ｗ）のビニルピロリドン，24.0％（ｗ／ｗ）の酢酸ビニル，および1.12％（ｗ／ｗ）の架橋剤である。
【０１９２】
本発明では，2.25ｇのＮ−ビニル−２−ピロリドン（ＶＰ）および0.25ｇのアセトアセトキシエチルメタクリレート（ＡＡＥＭ）を，0.02ｇのジビニルエチレン尿素と混合し，無酸素で１３０℃まで撹拌しながら加熱した。その反応混合物を１３０℃で約２０分間保持し，次いで室温まで冷却した。冷却する際に，極めて粘性の反応混合物が白色の固体になった。室温でその白色物質を回収し，エタノールで洗浄した。
【０１９３】
例２８
ＰＬ−ＤＢＮのマイケル付加によるＵＶ硬化
光硬化性マイケル付加塗膜の製造のための指針としてDietlikerらの(国際公開第2008/119688Ａ1号)（その内容は本明細書に援用される）の方法を採用し，その独創的なポリマーを用いた改良された配合組成を設計し，それを以下に示す。
【表７】
2013539817.tif 000063
【０１９４】
本発明のポリマーは，産業，パーソナルケア，家庭，および医薬用途での使用尾に適している。産業的な使用は，これらに限定されないが，配合インク（米国特許出願第61/293834号および61/263570号，その内容は本明細書に援用される），凝集剤，ヒドロゲル，表面修飾剤，塗膜，微小孔性印刷媒体，シェール膨張阻害剤，金属コーティング，金属加工液，レオロジー改質剤，反応性殺生物剤，装飾チタニウム，ジアゾ機能材料／顔料，層間接着剤，分散剤，電池，含ヨウ素製品，含銀製品，含炭素製品，含ナノカーボン製品，くし状／分岐ポリマー付加物，殺生物性フィルム，タッキファイア，ラテックス対候性改質剤，インクおよびペースト用装飾顔料，装飾セノスフェア，装飾硫酸バリウム，表面装飾ＰＶＰＰ粒子，架橋剤（米国特許出願第12/698,583号を参照，その内容は本明細書に援用される），自動車製品および保護フィルム，超吸収剤（すなわち，おむつ）（米国特許出願第2009/0043005Ａ1号を参照，その内容は本明細書に援用される），印刷版，マクロ開始材料，含グラフェン製品，膜用親水性向上剤（米国特許出願第61/242900号およびＰＣＴ/2010/028852号を参照，その内容は本明細書に援用される），防曇性コーティング，ポリマーブロック，押し出し可能化合物およびフィルムに対する添加剤，保護コロイド剤，多次元印刷顔料およびインク（例えば，国際公開第2008/077850Ａ2号を参照，その内容は本明細書に援用される），屈折率調整剤，架橋剤，レオロジー制御剤，耐油性フィルム，繊維サイズ剤，含アルミナ製品，導電性フィルム，セメント組成物，生体接着剤，錠剤コーティング，電池バインダー，樹脂性光開始剤（米国特許出願第12/698,583号を参照，その内容は本明細書に援用される），樹脂性ＵＶ吸収剤（米国特許出願第12/698,583号を参照，その内容は本明細書に援用される），ヨウ素安定剤，導電性コーティングおよびゲル，反応性レオロジー改質剤，マクロ開始剤，コーティング屈曲剤，ならびに非移動帯電防止剤を含む。パーソナルケアおよび家庭用途は，これらに限定されないが，配合化粧品，ヘアケア製品，洗面道具，ヒドロゲル，洗濯製品および家庭洗浄製品，染料吸収性不織見本，金属キレート化剤（すなわち，Ｃａ，Ｍｇなど）を含む。医薬用途は，これらに限定されないが，エイズ処理，医療ステント，カテーテルおよびほかの医療装置コーティング，活性成分可溶化剤，光学レンズ，配合ドラッグデリバリーシステム，ならびに錠剤コーティング調製を含む。
【０１９５】
本発明の多数の実施形態を説明したが，その基本構成を変更して本発明の精神および範囲を逸脱しない発明を利用する他の実施形態を提供できることが明らかである。斯かる改良および変更の全ては，例を用いて示された特定の実施形態よりも添付の請求の範囲で規定される発明の範囲に含まれることが意図されている。
【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
以下の構造を有するアセト酢酸エステル部分を有するラクタムポリマー。
【化１】
2013539817.tif 000134
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である）
【請求項２】
各Ｒ１およびＲ２が，独立して水素またはメチルである，請求項１に記載のポリマー。
【請求項３】
−Ｒ３−が，−Ｃ（Ｏ）ＯＣＨ２ＣＨ２−である，請求項１に記載のポリマー。
【請求項４】
各Ｒ４が，官能化および非官能化アルコキシ基，アミド基，アリール基，カルボニル基，カルボキシル基，シクロアルキル基，およびトリエトキシビニルシランから誘導される部分，ここで，前述の任意の基はヘテロ原子を有してもよくまたは有していなくてもよく，ならびにこれらの組み合わせからなる群より独立して選択される，請求項１に記載のポリマー。
【請求項５】
各Ｒ５が，官能化および非官能化Ｃ１−Ｃ８のアルキル基とアルケニル基，ここで，前述の任意の基はヘテロ原子を有してもよくまたは有していなくてもよく，ならびにこれらの組み合わせからなる群より独立して選択される，請求項１に記載のポリマー。
【請求項６】
ｘが，１〜９８％であり，ｙが，１〜９８％であり，そしてｚが，０〜９８％である，請求項１に記載のポリマー。
【請求項７】
各ｎが，独立して１〜３の整数である，請求項１に記載のポリマー。
【請求項８】
前記ポリマーが，以下からなる群より選択される構造を有する，請求項１に記載のポリマー。
【化２】
2013539817.tif 000135
【化３】
2013539817.tif 000136
【化４】
2013539817.tif 000137
【化５】
2013539817.tif 000138
【化６】
2013539817.tif 000139
【化７】
2013539817.tif 000140
【化８】
2013539817.tif 000141
【化９】
2013539817.tif 000142
および
【化１０】
2013539817.tif 000143
【請求項９】
以下の構造を有する官能化アセト酢酸エステル部分を有するラクタムポリマー。
【化１１】
2013539817.tif 000144
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である）
【請求項１０】
以下の構造を有する官能化ラクタムポリマー。
【化１２】
2013539817.tif 000145
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アミド基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アミド基，アリール基，カルボニル基，カルボキシル基，およびシクロアルキル基からなる群より独立して選択され，ここで，前述の任意の基はヘテロ原子を有してもよくまたは有していなくてもよく，各Ｒ８は，フリーラジカル重合性モノマーから誘導され；ｘ，ｙ，およびｚは，モル％であり，その合計は１００％であり，ただし，ｚは，０モル％であってもよく；各ｎは，独立して１〜４の整数である）
【請求項１１】
以下の構造を有する架橋性ポリマー。
【化１３】
2013539817.tif 000146
（式中，ｘ，ｙ，およびｗは，モル％であり，その合計は１００％であり，ただし，ｗは，０モル％であってもよい）
【請求項１２】
以下の構造を有するラクタムポリマーを，求核マイケル付加条件下で，求電子試薬を用いて処理する工程であって，
【化１４】
2013539817.tif 000147
前記処理が，以下の構造を有するアセト酢酸エステル部分を有する官能化ラクタムポリマーを与える，工程
を含む，アセト酢酸エステル部分を有するラクタムポリマーを官能化する方法。
【化１５】
2013539817.tif 000148
（式中，Ｒ１およびＲ２は，水素および官能化および非官能化Ｃ１−Ｃ３０アルキル基，ここで，前述の任意の基はヘテロ原子を有してもよくまたは有していなくてもよく，ならびにこれらの組み合わせからなる群より独立して選択され；各Ｒ３は，水素および官能化および非官能化Ｃ１−Ｃ６アルキル基，アミド基，カルボニル基，およびカルボキシル基，ここで，前述の任意の基はヘテロ原子を有してもよくまたは有していなくてもよく，ならびにこれらの組み合わせからなる群より独立して選択され；各Ｒ４は，官能化および非官能化アルケニル基，アルコキシ基，アルキル基，アミド基，アリール基，カルボニル基，カルボキシル基，シクロアルキル基，およびトリアルコキシビニルシランから誘導される部分，ここで，前述の任意の基はヘテロ原子を有してもよくまたは有していなくてもよく，ならびにこれらの組み合わせからなる群より独立して選択され；各Ｒ５は，官能化および非官能化Ｃ１−Ｃ１２のアルキル基とアルケニル基，ここで，前述の任意の基はヘテロ原子を有してもよくまたは有していなくてもよく，ならびにこれらの組み合わせからなる群より独立して選択され；各Ｒ６は，官能化および非官能化アルケニル基，アルコキシ基，アルキル基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；各Ｒ７は，官能化および非官能化アルケニル基，アルコキシ基，アルキル基，アリール基，カルボニル基，カルボキシル基，およびシクロアルキル基，ここで，前述の任意の基はヘテロ原子を有してもよくまたは有していなくてもよく，ならびにこれらの組み合わせからなる群より独立して選択され；ｘ，ｙ，およびｚは，モル％であり，その合計は１００％であり，ただし，ｚは，０モル％であってもよく；各ｎは，独立して１〜４の整数である）
【請求項１３】
以下に提示される構造を有するアセト酢酸エステル部分を有するラクタムポリマー。
【化１６】
2013539817.tif 000149
【国際調査報告】
2013539817.tif 000150
2013539817.tif 000151
2013539817.tif 000152